(57)【要約】  本発明は、電子輸送ホストおよび正孔輸送ホストを含む組成物、電子デバイスにおけるそれらの使用、ならびに前記組成物を含有する電子デバイスに関する。電子輸送ホストは、最も好ましくは、ラクタムのクラスから選択される。正孔輸送ホストは、好ましくは、ビスカルバゾールのクラスから選択される。【特許請求の範囲】
【請求項１】
少なくとも１つの式（１）の化合物および少なくとも１つの式（２）の化合物を含む組成物。
【化１】
2020526026.tif 000128
［式中、使用された記号および添え字には以下が適用される：
Ｘは、出現する毎に、同一でまたは異なって、ＣＲまたはＮであり；
Ｖは、結合、Ｃ（Ｒ０）２、ＯまたはＳであり；
ｖは、０または１であり；
Ｘ２は、出現する毎に、同一でまたは異なって、ＣＲ１またはＮであり；
Ｚは、Ｃ（Ｒ０）２、ＮＲ１、ＯまたはＳであり；
ｎは、０または１であり；
Ａｒ１およびＡｒ２は、各場合において、互いに独立に、芳香族環原子６〜４０個を有する芳香族環系または芳香族環原子１０〜４０個を有するヘテロ芳香族環系（これらは、１以上のラジカルＲ３によって置換されていてもよい）であり；
Ｒ０は、出現する毎に、同一でまたは異なって、Ｃ原子１〜４個を有する直鎖もしくは分枝アルキル基であるか、または両方のＲ０は、単環式もしくは多環式の、脂肪族、芳香族またはヘテロ芳香族環系（これらは、１以上のラジカルＲ２によって置換されていてもよい）を形成し；
Ｒは、出現する毎に、同一でまたは異なって、Ｈ、Ｄ、Ｆ、Ｃｌ、Ｂｒ、Ｉ、ＣＮ、ＮＯ２、Ｎ（Ａｒ）２、Ｎ（Ｒ２）２、Ｃ（＝Ｏ）Ａｒ、Ｃ（＝Ｏ）Ｒ２、Ｐ（＝Ｏ）（Ａｒ）２、Ｐ（Ａｒ）２、Ｂ（Ａｒ）２、Ｓｉ（Ａｒ）３、Ｓｉ（Ｒ２）３、Ｃ原子１〜２０個を有する直鎖アルキル、アルコキシもしくはチオアルキル基、またはＣ原子３〜２０個を有する分枝もしくは環状アルキル、アルコキシもしくはチオアルキル基、またはＣ原子２〜２０個を有するアルケニル基（これらは、各場合において、１以上のラジカルＲ２によって置換されていてもよい）（ここで、１以上の隣接していないＣＨ２基は、Ｒ２Ｃ＝ＣＲ２、Ｓｉ（Ｒ２）２、Ｃ＝Ｏ、Ｃ＝Ｓ、Ｃ＝ＮＲ２、Ｐ（＝Ｏ）（Ｒ２）、ＳＯ、ＳＯ２、ＮＲ２、Ｏ、ＳもしくはＣＯＮＲ２によって置きかえられていてもよく、１以上のＨ原子は、Ｄ、Ｆ、Ｃｌ、Ｂｒ、Ｉ、ＣＮもしくはＮＯ２によって置きかえられていてもよい）、芳香環原子５〜４０個を有する芳香族もしくはヘテロ芳香族環系（これらは、各場合において、１以上のラジカルＲ２によって置換されていてもよい）、または芳香環原子５〜４０個を有するアリールオキシもしくはヘテロアリールオキシ基（これらは、１以上のラジカルＲ２によって置換されていてもよい）、または芳香環原子５〜４０個を有するアラルキルもしくはヘテロアラルキル基（これらは、１以上のラジカルＲ２によって置換されていてもよい）からなる群から選択され；同じ炭素原子または隣接している炭素原子に結合している２つの置換基Ｒは、単環式もしくは多環式の、脂肪族、芳香族またはヘテロ芳香族環系（これらは、１以上のラジカルＲ２によって置換されていてもよい）を任意に形成していてもよく；
Ｒ１は、出現する毎に、同一でまたは異なって、Ｈ、Ｄ、Ｆ、Ｃｌ、Ｂｒ、Ｉ、ＣＮ、ＮＯ２、Ｎ（Ａｒ）２、Ｎ（Ｒ２）２、Ｃ（＝Ｏ）Ａｒ、Ｃ（＝Ｏ）Ｒ２、Ｐ（＝Ｏ）（Ａｒ）２、Ｐ（Ａｒ）２、Ｂ（Ａｒ）２、Ｓｉ（Ａｒ）３、Ｓｉ（Ｒ２）３、Ｃ原子１〜２０個を有する直鎖アルキル、アルコキシもしくはチオアルキル基、またはＣ原子３〜２０個を有する分枝もしくは環状アルキル、アルコキシもしくはチオアルキル基、またはＣ原子２〜２０個を有するアルケニル基（これらは、各場合において、１以上のラジカルＲ２によって置換されていてもよい）（ここで、１以上の隣接していないＣＨ２基は、Ｒ２Ｃ＝ＣＲ２、Ｓｉ（Ｒ２）２、Ｃ＝Ｏ、Ｃ＝Ｓ、Ｃ＝ＮＲ２、Ｐ（＝Ｏ）（Ｒ２）、ＳＯ、ＳＯ２、ＮＲ２、Ｏ、ＳもしくはＣＯＮＲ２によって置きかえられていてもよく、１以上のＨ原子は、Ｄ、Ｆ、Ｃｌ、Ｂｒ、Ｉ、ＣＮもしくはＮＯ２によって置きかえられていてもよい）、芳香環原子５〜４０個を有する芳香族もしくはヘテロ芳香族環系（これらは、各場合において、１以上のラジカルＲ２によって置換されていてもよい）、または芳香環原子５〜４０個を有するアリールオキシもしくはヘテロアリールオキシ基（これらは、１以上のラジカルＲ２によって置換されていてもよい）、または芳香環原子５〜４０個を有するアラルキルもしくはヘテロアラルキル基（これらは、１以上のラジカルＲ２によって置換されていてもよい）からなる群から選択され；
Ｒ２は、出現する毎に、同一でまたは異なって、Ｈ、Ｄ、Ｆ、Ｃｌ、Ｂｒ、Ｉ、ＣＮ、ＮＯ２、Ｎ（Ａｒ）２、ＮＨ２、Ｎ（Ｒ３）２、Ｃ（＝Ｏ）Ａｒ、Ｃ（＝Ｏ）Ｈ、Ｃ（＝Ｏ）Ｒ３、Ｐ（＝Ｏ）（Ａｒ）２、Ｃ原子１〜４０個を有する直鎖アルキル、アルコキシもしくはチオアルキル基、またはＣ原子３〜４０個を有する分枝もしくは環状アルキル、アルコキシもしくはチオアルキル基、またはＣ原子２〜４０個を有するアルケニルもしくはアルキニル基（これらは、各場合において、１以上のラジカルＲ３によって置換されていてもよい）（ここで、１以上の隣接していないＣＨ２基は、ＨＣ＝ＣＨ、Ｒ３Ｃ＝ＣＲ３、Ｃ≡Ｃ、Ｓｉ（Ｒ３）２、Ｇｅ（Ｒ３）２、Ｓｎ（Ｒ３）２、Ｃ＝Ｏ、Ｃ＝Ｓ、Ｃ＝Ｓｅ、Ｃ＝ＮＲ３、Ｐ（＝Ｏ）（Ｒ３）、ＳＯ、ＳＯ２、ＮＨ、ＮＲ３、Ｏ、Ｓ、ＣＯＮＨもしくはＣＯＮＲ３によって置きかえられていてもよく、１以上のＨ原子は、Ｄ、Ｆ、Ｃｌ、Ｂｒ、Ｉ、ＣＮもしくはＮＯ２によって置きかえられていてもよい）、芳香環原子５〜６０個を有する芳香族もしくはヘテロ芳香族環系（これらは、各場合において、１以上のラジカルＲ３によって置換されていてもよい）、または芳香環原子５〜６０個を有するアリールオキシもしくはヘテロアリールオキシ基（これらは、１以上のラジカルＲ３によって置換されていてもよい）、またはこれらの系の組み合わせからなる群から選択され、ここで、２以上の隣接している置換基Ｒ２は、単環式もしくは多環式の、脂肪族、芳香族またはヘテロ芳香族環系（これらは、１以上のラジカルＲ３によって置換されていてもよい）を任意に形成していてもよく；
Ｒ３は、出現する毎に、同一でまたは異なって、Ｈ、Ｄ、Ｆ、ＣＮ、Ｃ原子１〜２０個を有する脂肪族炭化水素ラジカル、または環原子６〜３０個を有する芳香族環系、または環原子１０〜３０個を有するヘテロ芳香族環系（ここで、１以上のＨ原子は、Ｄ、Ｆ、Ｃｌ、Ｂｒ、ＩもしくはＣＮによって置きかえられていてもよく、それぞれ炭素原子１〜４個を有する１以上のアルキル基によって置換されていてもよい）からなる群から選択され；２以上の隣接している置換基Ｒ３は、互いと、単環式もしくは多環式の脂肪族環系を形成していてもよく；
Ａｒは、出現する毎に、同一でまたは異なって、芳香族環原子５〜３０個を有する芳香族もしくはヘテロ芳香族環系（これらは、１以上の非芳香族ラジカルＲ３によって置換されていてもよい）であり；同じＮ原子、Ｐ原子またはＢ原子に結合している２つのラジカルＡｒはまた、単結合、またはＮ（Ｒ３）、Ｃ（Ｒ３）２、ＯもしくはＳから選択される架橋によって互いに架橋されていてもよい］
【請求項２】
前記式（１）の化合物が、式（１ａ）
【化２】
2020526026.tif 000129
［式中、使用された記号および添え字は、請求項１における意味を有する］
に相当することを特徴とする、請求項１に記載の組成物。
【請求項３】
前記式（２）の化合物が、式（２ａ）
【化３】
2020526026.tif 000130
［式中、使用された記号および添え字は、請求項１における意味を有し、ｑおよびｔは、各場合において、互いに独立に、０、１、２、３または４を示し、ｒおよびｓは、各場合において、互いに独立に、０、１、２または３を示す］に相当することを特徴とする、請求項１または２に記載の組成物。
【請求項４】
前記置換基Ａｒ１およびＡｒ２の１つが、芳香環原子６〜４０個を有する芳香族環系、または芳香環原子１０〜４０個を有するヘテロ芳香族系（これらは、１以上のラジカルＲ３によって置換されていてもよい）を示し、他の置換基が、芳香環原子６〜４０個を有する芳香族環系（これらは、１以上のラジカルＲ３によって置換されていてもよい）を示すことを特徴とする、請求項１〜３の何れか１項に記載の組成物。
【請求項５】
前記置換基Ａｒ１またはＡｒ２が、各場合において、互いに独立に、芳香環原子６〜４０個を有する芳香族環系（これらは、１以上のラジカルＲ３によって置換されていてもよい）を示すことを特徴とする、請求項１〜４の何れか１項に記載の組成物。
【請求項６】
前記組成物が、正孔注入材料、正孔輸送材料、正孔阻止材料、ワイドバンドギャップ材料、蛍光エミッター、燐光エミッター、ホスト材料、電子阻止材料、電子輸送材料および電子注入材料、ｎ−ドーパントおよびｐ−ドーパントからなる群から選択される少なくとも１つのさらなる化合物を含むことを特徴とする、請求項１〜５の何れか１項に記載の化合物の組成物。
【請求項７】
請求項１〜６の何れか１項に記載の組成物、および少なくとも１つの溶媒を含む調合物。
【請求項８】
有機電子デバイスにおける、請求項１〜６の何れか１項に記載の組成物の使用。
【請求項９】
前記有機電子デバイスが、有機集積回路（ＯＩＣ）、有機電界効果トランジスタ（ＯＦＥＴ）、有機薄膜トランジスタ（ＯＴＦＴ）、有機エレクトロルミネッセンスデバイス、有機ソーラーセル（ＯＳＣ）、有機光学検出器および有機光受容器の群から選択されることを特徴とする、請求項８に記載の使用。
【請求項１０】
請求項１〜６の何れか１項に記載の少なくとも１つの組成物を含有する、有機電子デバイス。
【請求項１１】
有機集積回路（ＯＩＣ）、有機電界効果トランジスタ（ＯＦＥＴ）、有機薄膜トランジスタ（ＯＴＦＴ）、有機エレクトロルミネッセンスデバイス、有機ソーラーセル（ＯＳＣ）、有機光学検出器および有機光受容器の群から選択されることを特徴とする、請求項１０に記載のデバイス。
【請求項１２】
有機発光トランジスタ（ＯＬＥＴ）、有機電場消光デバイス（ＯＦＱＤ）、有機発光電気化学セル（ＯＬＥＣ、ＬＥＣ、ＬＥＥＣ）、有機レーザーダイオード（Ｏ−ｌａｓｅｒ）および有機発光ダイオード（ＯＬＥＤ）から選択されるエレクトロルミネッセンスデバイスであることを特徴とする、請求項１０または１１に記載のデバイス。
【請求項１３】
発光層（ＥＭＬ）中、電子輸送層（ＥＴＬ）中、電子注入層（ＥＩＬ）中および／または正孔阻止層（ＨＢＬ）中に請求項１〜７の何れか１項に記載の組成物を含有することを特徴とする、請求項１０〜１２の何れか１項に記載のデバイス。
【請求項１４】
発光層中に、燐光エミッターと一緒に請求項１〜７の何れか１項に記載の組成物を含有することを特徴とする、請求項１０〜１３の何れか１項に記載のデバイス。
【請求項１５】
請求項１〜６の何れか１項に記載の組成物を含む少なくとも１つの有機層が、気相堆積によってまたは溶液から適用されることを特徴とする、請求項１０〜１４の何れか１項に記載のデバイスの製造のための方法。
【請求項１６】
請求項１〜６のうちの１項に記載した通りの前記少なくとも１つの式（１）の化合物および前記少なくとも１つの式（２）の化合物が、任意にさらなる材料とともに、少なくとも２つの材料源から、連続してまたは同時に、気相から堆積され、有機層を形成することを特徴とする、請求項１５に記載の方法。
【請求項１７】
請求項１〜６の何れか１項に記載の組成物が、気相堆積のための材料源として利用され、有機層を形成することを特徴とする、請求項１５に記載の方法。
【請求項１８】
請求項７に記載の調合物が、有機層を適用するために使用されることを特徴とする、請求項１５に記載の方法。
【発明の詳細な説明】
【技術分野】
【０００１】
本発明は、電子輸送ホストおよび正孔輸送ホストを含む組成物、電子デバイスにおけるそれらの使用、ならびにこの組成物を含有する電子デバイスに関する。電子輸送ホストは、特に好ましくは、ラクタムのクラスから選択される。正孔輸送ホストは、好ましくは、ビスカルバゾールのクラスから選択される。
【０００２】
有機半導体が機能材料として利用されている有機エレクトロルミネッセンスデバイス（たとえばＯＬＥＤ−有機発光ダイオード、またはＯＬＥＣ−有機発光電気化学セル）の構造は、たとえばＵＳ４５３９５０７、ＵＳ５１５１６２９、ＥＰ０６７６４６１およびＷＯ９８／２７１３６に記載されている。これに用いられる発光材料は、蛍光エミッターに加えて、蛍光の代わりに燐光を示す有機金属錯体がますます増加している（Ｍ．Ａ．Ｂａｌｄｏ  ｅｔ  ａｌ．，Ａｐｐｌ．Ｐｈｙｓ．Ｌｅｔｔ．１９９９，７５，４−６）。量子力学に関する理由のために、燐光エミッターとして有機金属化合物を使用して、エネルギーおよび出力効率の最大で４倍の増大が可能である。しかしながら、一般に、ＯＬＥＤの場合において、特に三重項発光（燐光）を示すＯＬＥＤの場合においても、たとえば効率、動作電圧および寿命に関して、改善が依然として必要とされている。
【０００３】
有機エレクトロルミネッセンスデバイスの特性は、利用されるエミッターによってのみ決定されない。また、ここで特に重要なことは、特に使用される他の材料、たとえばホストおよびマトリックス材料、正孔阻止材料、電子輸送材料、正孔輸送材料、ならびに電子または励起子阻止材料、特にこれらのホストまたはマトリックス材料もある。これらの材料における改善は、エレクトロルミネッセンスデバイスにおける顕著な改善をもたらすことができる。
【０００４】
有機電子デバイスにおける使用のためのホスト材料は、当業者に周知である。マトリックス材料という用語はまた、燐光エミッターのためのホスト材料を意味するために、従来技術において、頻繁に使用されている。この用語の使用は、本発明にも適用する。その一方で、多数のホスト材料が、蛍光と燐光電子デバイスの両方のために開発されている。
【０００５】
従来技術によれば、燐光エミッターのためのマトリックス材料として、とりわけ、ケトン（たとえばＷＯ２００４／０９３２０７またはＷＯ２０１０／００６６８０に従う）またはホスフィンオキシド（たとえばＷＯ２００５／００３２５３に従う）が使用される。従来技術によるさらなるマトリックス材料は、トリアジン（たとえばＷＯ２００８／０５６７４６、ＥＰ０９０６９４７、ＥＰ０９０８７８７、ＥＰ０９０６９４８）およびラクタム（たとえばＷＯ２０１１／１３７９５１）である。さらに、従来技術によれば、燐光エミッターのためのマトリックス材料として、とりわけ、カルバゾール誘導体（たとえばＷＯ２００５／０３９２４６、ＵＳ２００５／００６９７２９またはＷＯ２０１４／０１５９３１に従う）、インドロカルバゾール誘導体（たとえばＷＯ２００７／０６３７５４またはＷＯ２００８／０５６７４６に従う）またはインデノカルバゾール誘導体（たとえばＷＯ２０１０／１３６１０９またはＷＯ２０１１／０００４５５に従う）、特に電子不足ヘテロ芳香族基、たとえばトリアジンによって置換されたものが使用される。ＷＯ２０１１／０５７７０６は、２つのトリフェニルトリアジン基によって置換されたカルバゾール誘導体を開示している。ＷＯ２０１１／０４６１８２は、フルオレニル基によってトリアジン上が置換されたカルバゾール−アリーレン−トリアジン誘導体を開示している。ＷＯ２００９／０６９４４２は、ホスト材料として、電子不足ヘテロ芳香族基（たとえばピリジン、ピリミジンまたはトリアジン）によって高度に置換された、三環式化合物、たとえばカルバゾール、ジベンゾフランまたはジベンゾチオフェンを開示している。ＷＯ２０１１／０５７７０６およびＷＯ２０１５／１６９４１２は、とりわけ、トリアジン−ジベンゾフラン−カルバゾール誘導体およびトリアジン−ジベンゾチオフェン−カルバゾール誘導体を含むホスト材料をさらに開示している。
【０００６】
電子デバイス、特に有機エレクトロルミネッセンスデバイスの性能データを改善するためのさらなる可能性は、２つ以上の材料、特にホスト材料またはマトリックス材料の組み合わせを使用することにある。
【０００７】
ＵＳ６，３９２，２５０Ｂ１は、ＯＬＥＤの発光層中での、電子輸送材料、正孔輸送材料および蛍光エミッターからなる混合物の使用を開示している。この混合物の助けにより、従来技術と比較して、ＯＬＥＤの寿命を改善することが可能であった。
【０００８】
ＵＳ６，８０３，７２０Ｂ１は、ＯＬＥＤの発光層中に、燐光エミッター、ならびに正孔輸送材料および電子輸送材料を含む混合物の使用を開示している。正孔輸送材料と電子輸送材料の両方が、小さな有機分子である。
【０００９】
ＷＯ２０１１／１３７９５１によれば、ラクタムは、たとえば、トリアジン誘導体と一緒に、混合物中で使用することができる。
【００１０】
ＷＯ２０１３／０６４２０６によれば、ラクタムは、たとえば、式
【００１１】
【化１】
2020526026.tif 000002
【００１２】
のビスカルバゾールとの混合物中で使用することができる。
【００１３】
ＷＯ２０１４／０９４９６４によれば、ラクタムは、式
【００１４】
【化２】
2020526026.tif 000003
【００１５】
のビスカルバゾールとの混合物中で使用することができる。
【００１６】
しかしながら、特に有機電子デバイスの寿命に関連して、これらの材料の使用または材料の混合物の使用において、改善についての必要性が依然として存在している。
【００１７】
したがって、本発明の目的は、有機電子デバイス、特に有機エレクトロルミネッセンスデバイス、特に蛍光または燐光ＯＬＥＤにおける使用のために適切な、特に寿命の改善に関して、良好なデバイス特性をもたらす材料の提供、および対応する電子デバイスの提供である。
【００１８】
式（１）の化合物および式（２）の正孔輸送ホスト、好ましくはビスカルバゾールを含む組成物が、この目的を達成し、従来技術の欠点、特に、従来技術であるＷＯ２０１３／０６４２０６およびＷＯ２０１４／０９４９６４の欠点を克服することを今般見出した。この種類の組成物は、特に寿命に関して、また特に発光層中の２〜１５重量％の間の濃度の発光成分の存在中で、有機電子デバイス、特に有機エレクトロルミネッセンスデバイスの非常に良好な特性をもたらす。
【００１９】
したがって、本発明は、第１に、少なくとも１つの式（１）の化合物および少なくとも１つの式（２）の化合物を含む組成物
【００２０】
【化３】
2020526026.tif 000004
【００２１】
［式中、使用された記号および添え字には以下が適用される：
Ｘは、出現する毎に、同一でまたは異なって、ＣＲまたはＮであり；
Ｖは、結合、Ｃ（Ｒ０）２、ＯまたはＳであり；
ｖは、０または１であり；
Ｘ２は、出現する毎に、同一でまたは異なって、ＣＲ１またはＮであり；
Ｚは、Ｃ（Ｒ０）２、ＮＲ１、ＯまたはＳであり；
ｎは、０または１であり；
Ａｒ１およびＡｒ２は、各場合において、互いに独立に、芳香族環原子６〜４０個を有する芳香族環系または芳香族環原子１０〜４０個を有するヘテロ芳香族環系（これらは、１以上のラジカルＲ３によって置換されていてもよい）であり；
Ｒ０は、出現する毎に、同一でまたは異なって、Ｃ原子１〜４個を有する直鎖もしくは分枝アルキル基であるか、または両方のＲ０は、単環式もしくは多環式の、脂肪族、芳香族またはヘテロ芳香族環系（これらは、１以上のラジカルＲ２によって置換されていてもよい）を形成し；
Ｒは、出現する毎に、同一でまたは異なって、Ｈ、Ｄ、Ｆ、Ｃｌ、Ｂｒ、Ｉ、ＣＮ、ＮＯ２、Ｎ（Ａｒ）２、Ｎ（Ｒ２）２、Ｃ（＝Ｏ）Ａｒ、Ｃ（＝Ｏ）Ｒ２、Ｐ（＝Ｏ）（Ａｒ）２、Ｐ（Ａｒ）２、Ｂ（Ａｒ）２、Ｓｉ（Ａｒ）３、Ｓｉ（Ｒ２）３、Ｃ原子１〜２０個を有する直鎖アルキル、アルコキシもしくはチオアルキル基、またはＣ原子３〜２０個を有する分枝もしくは環状アルキル、アルコキシもしくはチオアルキル基、またはＣ原子２〜２０個を有するアルケニル基（これらは、各場合において、１以上のラジカルＲ２によって置換されていてもよい）（ここで、１以上の隣接していないＣＨ２基は、Ｒ２Ｃ＝ＣＲ２、Ｓｉ（Ｒ２）２、Ｃ＝Ｏ、Ｃ＝Ｓ、Ｃ＝ＮＲ２、Ｐ（＝Ｏ）（Ｒ２）、ＳＯ、ＳＯ２、ＮＲ２、Ｏ、ＳもしくはＣＯＮＲ２によって置きかえられていてもよく、１以上のＨ原子は、Ｄ、Ｆ、Ｃｌ、Ｂｒ、Ｉ、ＣＮもしくはＮＯ２によって置きかえられていてもよい）、芳香環原子５〜４０個を有する芳香族もしくはヘテロ芳香族環系（これらは、各場合において、１以上のラジカルＲ２によって置換されていてもよい）、または芳香環原子５〜４０個を有するアリールオキシもしくはヘテロアリールオキシ基（これらは、１以上のラジカルＲ２によって置換されていてもよい）、または芳香環原子５〜４０個を有するアラルキルもしくはヘテロアラルキル基（これらは、１以上のラジカルＲ２によって置換されていてもよい）からなる群から選択され；同じ炭素原子または隣接している炭素原子に結合している２つの置換基Ｒは、単環式もしくは多環式の、脂肪族、芳香族またはヘテロ芳香族環系（これらは、１以上のラジカルＲ２によって置換されていてもよい）を任意に形成していてもよく；
Ｒ１は、出現する毎に、同一でまたは異なって、Ｈ、Ｄ、Ｆ、Ｃｌ、Ｂｒ、Ｉ、ＣＮ、ＮＯ２、Ｎ（Ａｒ）２、Ｎ（Ｒ２）２、Ｃ（＝Ｏ）Ａｒ、Ｃ（＝Ｏ）Ｒ２、Ｐ（＝Ｏ）（Ａｒ）２、Ｐ（Ａｒ）２、Ｂ（Ａｒ）２、Ｓｉ（Ａｒ）３、Ｓｉ（Ｒ２）３、Ｃ原子１〜２０個を有する直鎖アルキル、アルコキシもしくはチオアルキル基、またはＣ原子３〜２０個を有する分枝もしくは環状アルキル、アルコキシもしくはチオアルキル基、またはＣ原子２〜２０個を有するアルケニル基（これらは、各場合において、１以上のラジカルＲ２によって置換されていてもよい）（ここで、１以上の隣接していないＣＨ２基は、Ｒ２Ｃ＝ＣＲ２、Ｓｉ（Ｒ２）２、Ｃ＝Ｏ、Ｃ＝Ｓ、Ｃ＝ＮＲ２、Ｐ（＝Ｏ）（Ｒ２）、ＳＯ、ＳＯ２、ＮＲ２、Ｏ、ＳもしくはＣＯＮＲ２によって置きかえられていてもよく、１以上のＨ原子は、Ｄ、Ｆ、Ｃｌ、Ｂｒ、Ｉ、ＣＮもしくはＮＯ２によって置きかえられていてもよい）、芳香環原子５〜４０個を有する芳香族もしくはヘテロ芳香族環系（これらは、各場合において、１以上のラジカルＲ２によって置換されていてもよい）、または芳香環原子５〜４０個を有するアリールオキシもしくはヘテロアリールオキシ基（これらは、１以上のラジカルＲ２によって置換されていてもよい）、または芳香環原子５〜４０個を有するアラルキルもしくはヘテロアラルキル基（これらは、１以上のラジカルＲ２によって置換されていてもよい）からなる群から選択され；
Ｒ２は、出現する毎に、同一でまたは異なって、Ｈ、Ｄ、Ｆ、Ｃｌ、Ｂｒ、Ｉ、ＣＮ、ＮＯ２、Ｎ（Ａｒ）２、ＮＨ２、Ｎ（Ｒ３）２、Ｃ（＝Ｏ）Ａｒ、Ｃ（＝Ｏ）Ｈ、Ｃ（＝Ｏ）Ｒ３、Ｐ（＝Ｏ）（Ａｒ）２、Ｃ原子１〜４０個を有する直鎖アルキル、アルコキシもしくはチオアルキル基、またはＣ原子３〜４０個を有する分枝もしくは環状アルキル、アルコキシもしくはチオアルキル基、またはＣ原子２〜４０個を有するアルケニルもしくはアルキニル基（これらは、各場合において、１以上のラジカルＲ３によって置換されていてもよい）（ここで、１以上の隣接していないＣＨ２基は、ＨＣ＝ＣＨ、Ｒ３Ｃ＝ＣＲ３、Ｃ≡Ｃ、Ｓｉ（Ｒ３）２、Ｇｅ（Ｒ３）２、Ｓｎ（Ｒ３）２、Ｃ＝Ｏ、Ｃ＝Ｓ、Ｃ＝Ｓｅ、Ｃ＝ＮＲ３、Ｐ（＝Ｏ）（Ｒ３）、ＳＯ、ＳＯ２、ＮＨ、ＮＲ３、Ｏ、Ｓ、ＣＯＮＨもしくはＣＯＮＲ３によって置きかえられていてもよく、１以上のＨ原子は、Ｄ、Ｆ、Ｃｌ、Ｂｒ、Ｉ、ＣＮもしくはＮＯ２によって置きかえられていてもよい）、芳香環原子５〜６０個を有する芳香族もしくはヘテロ芳香族環系（これらは、各場合において、１以上のラジカルＲ３によって置換されていてもよい）、または芳香環原子５〜６０個を有するアリールオキシもしくはヘテロアリールオキシ基（これらは、１以上のラジカルＲ３によって置換されていてもよい）、またはこれらの系の組み合わせからなる群から選択され、ここで、２以上の隣接している置換基Ｒ２は、単環式もしくは多環式の、脂肪族、芳香族またはヘテロ芳香族環系（これらは、１以上のラジカルＲ３によって置換されていてもよい）を任意に形成していてもよく；
Ｒ３は、出現する毎に、同一でまたは異なって、Ｈ、Ｄ、Ｆ、ＣＮ、Ｃ原子１〜２０個を有する脂肪族炭化水素ラジカル、または環原子６〜３０個を有する芳香族環系、または環原子１０〜３０個を有するヘテロ芳香族環系（ここで、１以上のＨ原子は、Ｄ、Ｆ、Ｃｌ、Ｂｒ、ＩもしくはＣＮによって置きかえられていてもよく、それぞれ炭素原子１〜４個を有する１以上のアルキル基によって置換されていてもよい）からなる群から選択され；２以上の隣接している置換基Ｒ３は、互いと、単環式もしくは多環式の脂肪族環系を形成していてもよく；
Ａｒは、出現する毎に、同一でまたは異なって、芳香族環原子５〜３０個を有する芳香族もしくはヘテロ芳香族環系（これらは、１以上の非芳香族ラジカルＲ３によって置換されていてもよい）であり；同じＮ原子、Ｐ原子またはＢ原子に結合している２つのラジカルＡｒはまた、単結合、またはＮ（Ｒ３）、Ｃ（Ｒ３）２、ＯもしくはＳから選択される架橋によって互いに架橋されていてもよい］
に関する。
【００２２】
さらに、本発明は、この種類の組成物を含む調合物、有機電子デバイスにおけるこれらの組成物の使用、この種類の組成物を含有する、好ましくは、層中に組成物を含有する、有機電子デバイス、好ましくは、エレクトロルミネッセンスデバイス、ならびにこの種類のデバイスの製造のための方法に関する。本発明は、同様に、下に記載の対応する好ましい態様に関する。驚くべき、かつ有利な効果は、特に、式（１）の電子伝導材料および式（２）の正孔輸送材料の選択に関して、公知の材料の特定の選択によって達成される。
【００２３】
上に記載の、または好ましくは下に記載の、少なくとも１つの式（１）の化合物および少なくとも１つの式（２）の化合物を含む組成物を含む層は、特に、発光層（ＥＭＬ）、電子輸送層（ＥＴＬ）、電子注入層（ＥＩＬ）および／または正孔阻止層（ＨＢＬ）である。
【００２４】
発光層の場合において、これは、好ましくは、上に記載の式（１）および式（２）のマトリックス材料を含む組成物に加えて、燐光エミッターを含むことを特徴とする燐光層である。
【００２５】
本発明の意味における隣接している炭素原子は、互いに直接連結された炭素原子である。
【００２６】
２以上のラジカルが互いとともに環を形成することができるという表現は、本説明の目的のために、とりわけ、２つのラジカルが２個の水素原子の形式上の脱離をともなう化学結合によって互いと連結されることを意味するものと解釈されることを意図する。これは、以下のスキーム：
【００２７】
【化４】
2020526026.tif 000005
【００２８】
によって説明される。
【００２９】
しかしながら、さらに、上述の表現は、２つのラジカルの一方が水素を表す場合において、第２のラジカルが、環の形成を伴って、水素原子が結合する位置で結合することを意味するものと解釈されることも意図する。これは、以下のスキーム：
【００３０】
【化５】
2020526026.tif 000006
【００３１】
によって表されることを意図する。
【００３２】
本発明の意味におけるアリール基は、６〜４０個の芳香環原子、好ましくは、Ｃ原子を含有する。本発明の意味におけるヘテロアリール基は、５〜４０個の芳香環原子を含有し、ここで、環原子は、Ｃ原子および少なくとも１個のヘテロ原子を含み、ただし、Ｃ原子およびヘテロ原子の合計は、少なくとも５である。ヘテロ原子は、好ましくは、Ｎ、Ｏおよび／またはＳから選択される。ここで、アリール基またはヘテロアリール基は、単純な芳香環、すなわち、ベンゼンから誘導されるフェニル、またはたとえばピリジン、ピリミジンもしくはチオフェンから誘導される単純なヘテロ芳香族環、あるいは縮合アリールまたはヘテロアリール基、たとえばナフタレン、アントラセン、フェナントレン、キノリンもしくはイソキノリンのいずれかである。
【００３３】
本発明の意味における芳香族環系は、環系中に６〜４０個のＣ原子を含有し、１以上のラジカルＲ３によって置換されていてもよく、ここで、Ｒ３は、下に記載する意味を有する。芳香族環系は、上に記載のアリール基も含有する。
【００３４】
本発明の意味におけるヘテロ芳香族環系は、５〜４０個の環原子および少なくとも１個のヘテロ原子を含有し、１以上のラジカルＲ３によって置換されていてもよく、ここで、Ｒ３は、下に記載する意味を有する。好ましいヘテロ芳香族環系は、１０〜４０個の環原子および少なくとも１個のヘテロ原子を有し、１以上のラジカルＲ３によって置換されていてもよく、ここで、Ｒ３は、下に記載する意味を有する。ヘテロ芳香族環系は、上に記載のヘテロアリール基も含有する。ヘテロ芳香族環系中のヘテロ原子は、好ましくは、Ｎ、Ｏおよび／またはＳから選択される。
【００３５】
本発明の意味における芳香族またはヘテロ芳香族環系は、必ずしもアリールもしくはヘテロアリール基のみを含有しないが、代わりに、さらに複数のアリールもしくはヘテロアリール基が非芳香族単位（好ましくは１０％未満のＨ以外の原子）、たとえばＣ、ＮもしくはＯ原子、またはカルボニル基によって中断されていてもよい系を意味するものと解釈される。そのため、たとえば系、たとえば９，９’−スピロビフルオレン、９，９−ジアリールフルオレン、トリアリールアミン、ジアリールエーテル、スチルベンなどは、本発明の意味における芳香族またはヘテロ芳香族環系であると解釈されることを意図し、２以上のアリール基が、たとえば直鎖状もしくは環状のアルキル基によって、またはシリル基によって中断されている系も同様である。さらに、２以上のアリールまたはヘテロアリール基が互いと直接結合している系、たとえばビフェニル、テルフェニル、クアテルフェニルもしくはビピリジンは、同様に、芳香族またはヘテロ芳香族環系の定義に包含される。
【００３６】
芳香環原子５〜４０個を有する芳香族またはヘテロ芳香族環系は、各場合において、前記ラジカルＲ３によって置換されていてもよく、任意の所望の位置を介して芳香族またはヘテロ芳香族環系に連結されていてもよく、たとえばベンゼン、ナフタレン、アントラセン、ベンゾアントラセン、フェナントレン、ベンゾフェナントレン、ピレン、クリセン、ペリレン、フルオランテン、ベンゾフルオランテン、ナフタセン、ペンタセン、ベンゾピレン、ビフェニル、ビフェニレン、テルフェニル、テルフェニレン、フルオレン、スピロビフルオレン、ジヒドロフェナントレン、ジヒドロピレン、テトラヒドロピレン、ｃｉｓ−またはｔｒａｎｓ−インデノフルオレン、ｃｉｓ−またはｔｒａｎｓ−モノベンゾインデノフルオレン、ｃｉｓ−またはｔｒａｎｓ−ジベンゾインデノフルオレン、トルキセン、イソトルキセン、スピロトルキセン、スピロイソトルキセン、フラン、ベンゾフラン、イソベンゾフラン、ジベンゾフラン、チオフェン、ベンゾチオフェン、イソベンゾチオフェン、ジベンゾチオフェン、ピロール、インドール、イソインドール、カルバゾール、インドロカルバゾール、インデノカルバゾール、ピリジン、キノリン、イソキノリン、アクリジン、フェナントリジン、ベンゾ−５，６−キノリン、ベンゾ−６，７−キノリン、ベンゾ−７，８−キノリン、フェノチアジン、フェノキサジン、ピラゾール、インダゾール、イミダゾール、ベンゾイミダゾール、ナフトイミダゾール、フェナントリミダゾール、ピリドイミダゾール、ピラジンイミダゾール、キノキサリンイミダゾール、オキサゾール、ベンゾオキサゾール、ナフトオキサゾール、アントロキサゾール、フェナントロキサゾール、イソオキサゾール、１，２−チアゾール、１，３−チアゾール、ベンゾチアゾール、ピリダジン、ベンゾピリダジン、ピリミジン、ベンゾピリミジン、キノキサリン、１，５−ジアザアントラセン、２，７−ジアザピレン、２，３−ジアザピレン、１，６−ジアザピレン、１，８−ジアザピレン、４，５−ジアザピレン、４，５，９，１０−テトラアザペリレン、ピラジン、フェナジン、フェノキサジン、フェノチアジン、フルオルビン、ナフチリジン、アザカルバゾール、ベンゾカルボリン、フェナントロリン、１，２，３−トリアゾール、１，２，４−トリアゾール、ベンゾトリアゾール、１，２，３−オキサジアゾール、１，２，４−オキサジアゾール、１，２，５−オキサジアゾール、１，３，４−オキサジアゾール、１，２，３−チアジアゾール、１，２，４−チアジアゾール、１，２，５−チアジアゾール、１，３，４−チアジアゾール、１，３，５−トリアジン、１，２，４−トリアジン、１，２，３−トリアジン、テトラゾール、１，２，４，５−テトラジン、１，２，３，４−テトラジン、１，２，３，５−テトラジン、プリン、プテリジン、インドリジンおよびベンゾチアジアゾールから誘導される基を意味するものと解釈される。
【００３７】
省略形のＡｒは、出現する毎に、同一でまたは異なって、芳香族環原子５〜３０個を有する芳香族もしくはヘテロ芳香族環系（これらは、１以上の非芳香族ラジカルＲ３によって置換されていてもよい）であり；同じＮ原子、Ｐ原子またはＢ原子に結合している２つのラジカルＡｒはまた、単結合、またはＮ（Ｒ３）、Ｃ（Ｒ３）２、ＯもしくはＳから選択される架橋によって互いに架橋されていてもよい。置換基Ｒ３は、上に記載されているか、または好ましくは、下に記載される。
【００３８】
本発明の意味における環状アルキル、アルコキシまたはチオアルコキシ基は、単環式、二環式または多環式の基を意味すると解釈される。
【００３９】
本発明の目的のために、Ｃ１〜Ｃ２０アルキル基（ここで、さらに、個々のＨ原子もしくはＣＨ２基は、上述の基によって置換されていてもよい）は、たとえばメチル、エチル、ｎ−プロピル、ｉ−プロピル、シクロプロピル、ｎ−ブチル、ｉ−ブチル、ｓ−ブチル、ｔ−ブチル、シクロブチル、２−メチルブチル、ｎ−ペンチル、ｓ−ペンチル、ｔ−ペンチル、２−ペンチル、ネオペンチル、シクロペンチル、ｎ−ヘキシル、ｓ−ヘキシル、ｔ−ヘキシル、２−ヘキシル、３−ヘキシル、ネオヘキシル、シクロヘキシル、１−メチルシクロペンチル、２−メチルペンチル、ｎ−ヘプチル、２−ヘプチル、３−ヘプチル、４−ヘプチル、シクロヘプチル、１−メチルシクロヘキシル、ｎ−オクチル、２−エチルヘキシル、シクロオクチル、１−ビシクロ［２．２．２］オクチル、２−ビシクロ［２．２．２］オクチル、２−（２，６−ジメチル）オクチル、３−（３，７−ジメチル）オクチル、アダマンチル、トリフルオロメチル、ペンタフルオロエチル、２，２，２−トリフルオロエチル、１，１−ジメチル−ｎ−ヘキサ−１−イル、１，１−ジメチル−ｎ−ヘプタ−１−イル、１，１−ジメチル−ｎ−オクタ−１−イル、１，１−ジメチル−ｎ−デカ−１−イル、１，１−ジメチル−ｎ−ドデカ−１−イル、１，１−ジメチル−ｎ−テトラデカ−１−イル、１，１−ジメチル−ｎ−ヘキサデカ−１−イル、１，１−ジメチル−ｎ−オクタデカ−１−イル、１，１−ジエチル−ｎ−ヘキサ−１−イル、１，１−ジエチル−ｎ−ヘプタ−１−イル、１，１−ジエチル−ｎ−オクタ−１−イル、１，１−ジエチル−ｎ−デカ−１−イル、１，１−ジエチル−ｎ−ドデカ−１−イル、１，１−ジエチル−ｎ−テトラデカ−１−イル、１，１−ジエチル−ｎ−ヘキサデカ−１−イル、１，１−ジエチル−ｎ−オクタデカ−１−イル、１−（ｎ−プロピル）シクロヘキサ−１−イル、１−（ｎ−ブチル）シクロヘキサ−１−イル、１−（ｎ−ヘキシル）シクロヘキサ−１−イル、１−（ｎ−オクチル）シクロヘキサ−１−イルおよび１−（ｎ−デシル）シクロヘキサ−１−イルのラジカルを意味すると解釈される。
【００４０】
アルケニル基は、たとえばエテニル、プロペニル、ブテニル、ペンテニル、シクロペンテニル、ヘキセニル、シクロヘキセニル、ヘプテニル、シクロヘプテニル、オクテニル、シクロオクテニルまたはシクロオクタジエニルを意味すると解釈される。
【００４１】
アルキニル基は、たとえばエチニル、プロピニル、ブチニル、ペンチニル、ヘキシニル、へプチニルまたはオクチニルを意味すると解釈される。
【００４２】
Ｃ１〜Ｃ２０アルコキシ基は、たとえばメトキシ、トリフルオロメトキシ、エトキシ、ｎ−プロポキシ、ｉ−プロポキシ、ｎ−ブトキシ、ｉ−ブトキシ、ｓ−ブトキシ、ｔ−ブトキシまたは２−メチルブトキシを意味すると解釈される。
【００４３】
Ｃ１〜Ｃ２０チオアルキル基は、たとえばＳ−アルキル基、たとえばチオメチル、１−チオエチル、１−チオ−ｉ−プロピル、１−チオ−ｎ−プロピル、１−チオ−ｉ−ブチル、１−チオ−ｎ−ブチルまたは１−チオ−ｔ−ブチルを意味すると解釈される。
【００４４】
芳香環原子５〜４０個を有するアリールオキシまたはヘテロアリールオキシ基は、Ｏ−アリールまたはＯ−ヘテロアリールを示し、アリールまたはヘテロアリール基がそれぞれ酸素原子を介して結合していることを意味する。
【００４５】
芳香環原子５〜４０個を有するアラルキルまたはヘテロアラルキル基は、上に記載のアルキル基がアリール基またはヘテロアリール基によって置換されていることを意味する。
【００４６】
本発明の意味における燐光エミッターは、比較的高いスピン多重度、すなわち、＞１のスピン状態を有する励起状態から、特に、励起三重項状態からの発光を示す化合物である。本出願の目的のために、遷移金属またはランタニドを含有するすべてのルミネッセンス錯体は、燐光エミッターと見なされる。より正確な定義を下記に示す。
【００４７】
上に記載または好ましくは下に記載の少なくとも１つの式（１）の化合物、および上に記載または下に記載の少なくとも１つの式（２）の化合物を含む組成物が、燐光エミッターのためのマトリックス材料として利用される場合、その三重項エネルギーは、好ましくは、燐光エミッターの三重項エネルギーよりも顕著に低くない。好ましくは、以下が三重項準位に適用される。Ｔ１（エミッター）−Ｔ１（マトリックス）≦０．２ｅＶ、特に好ましくは、Ｔ１（エミッター）−Ｔ１（マトリックス）≦０．１５ｅＶ、非常に特に好ましくは、Ｔ１（エミッター）−Ｔ１（マトリックス）≦０．１ｅＶ。ここで、Ｔ１（マトリックス）は、発光層中のマトリックス材料の三重項準位であり、ここで、この状態は、２つのマトリックス材料のそれぞれに適用され、Ｔ１（エミッター）は、燐光エミッターの三重項準位である。発光層が、３以上のマトリックス材料を含む場合、上述の関係は、好ましくは、さらなるマトリックス材料のそれぞれにも適用される。
【００４８】
本発明の好ましい態様において、最大で４つの可変部Ｘ、好ましくは、最大で３つの可変部Ｘ、特に好ましくは、２つの可変部Ｘ、非常に特に好ましくは、１つの可変部Ｘが、Ｎを示し、残りの可変部Ｘが、ＣＲを示す、式（１）の化合物が選択される。
【００４９】
本発明の好ましい実施形態において、すべての可変部Ｘが、ＣＲを示し、ここで、Ｒが、各場合において、独立に、出現する毎に、上記に示される意味を有する、式（１）の化合物が選択される。これらの化合物は、式（１ａ）
【００５０】
【化６】
2020526026.tif 000007
【００５１】
［式中、Ｒ、Ｖおよびｖは、上記に示される意味または好ましくは下記に示される意味を有する］
によって記載される。
【００５２】
したがって、本発明は、さらに、式（１）の化合物が、式（１ａ）の化合物
【００５３】
【化７】
2020526026.tif 000008
【００５４】
［式中、Ｒ、Ｖおよびｖは、上記に示される意味または好ましくは下記に示される意味を有する］
に相当する、上に記載の組成物に関する。
【００５５】
Ｒは、出現する毎に、同一でまたは異なって、Ｈ、Ｄ、Ｆ、Ｃｌ、Ｂｒ、Ｉ、ＣＮ、ＮＯ２、Ｎ（Ａｒ）２、Ｎ（Ｒ２）２、Ｃ（＝Ｏ）Ａｒ、Ｃ（＝Ｏ）Ｒ２、Ｐ（＝Ｏ）（Ａｒ）２、Ｐ（Ａｒ）２、Ｂ（Ａｒ）２、Ｓｉ（Ａｒ）３、Ｓｉ（Ｒ２）３、Ｃ原子１〜２０個を有する直鎖アルキル、アルコキシもしくはチオアルキル基、またはＣ原子３〜２０個を有する分枝もしくは環状アルキル、アルコキシもしくはチオアルキル基、またはＣ原子２〜２０個を有するアルケニル基（これらは、各場合において、１以上のラジカルＲ２によって置換されていてもよい）（ここで、１以上の隣接していないＣＨ２基は、Ｒ２Ｃ＝ＣＲ２、Ｓｉ（Ｒ２）２、Ｃ＝Ｏ、Ｃ＝Ｓ、Ｃ＝ＮＲ２、Ｐ（＝Ｏ）（Ｒ２）、ＳＯ、ＳＯ２、ＮＲ２、Ｏ、ＳもしくはＣＯＮＲ２によって置きかえられていてもよく、１以上のＨ原子は、Ｄ、Ｆ、Ｃｌ、Ｂｒ、Ｉ、ＣＮもしくはＮＯ２によって置きかえられていてもよい）、芳香環原子５〜４０個を有する芳香族もしくはヘテロ芳香族環系（これらは、各場合において、１以上のラジカルＲ２によって置換されていてもよい）、または芳香環原子５〜４０個を有するアリールオキシもしくはヘテロアリールオキシ基（これらは、１以上のラジカルＲ２によって置換されていてもよい）、または芳香環原子５〜４０個を有するアラルキルもしくはヘテロアラルキル基（これらは、１以上のラジカルＲ２によって置換されていてもよい）からなる群から選択され；同じ炭素原子または隣接している炭素原子に結合している２つの置換基Ｒは、単環式もしくは多環式の、脂肪族、芳香族またはヘテロ芳香族環系（これらは、１以上のラジカルＲ２によって置換されていてもよい）を任意に形成していてもよい。
【００５６】
本発明の態様において、Ｖおよびｖが、上記に示す意味を有し、１、２、３または４つの置換基Ｒ、好ましくは、１、２または３つの置換基Ｒ、特に好ましくは、２、３または４つの置換基Ｒ、非常に特に好ましくは、２つの置換基Ｒが、Ｈを表さないが、代わりに好ましくは下に記載の意味を有する、式（１）または（１ａ）の化合物が、好ましく選択される。
【００５７】
上に記載の数の式（１）または式（１ａ）の化合物の好ましい置換基Ｒは、Ｈを表さず、好ましくは、Ｃ原子１〜２０個を有する直鎖アルキル、アルコキシもしくはチオアルキル基、またはＣ原子３〜２０個を有する分枝もしくは環状アルキル、アルコキシもしくはチオアルキル基、またはＣ原子２〜２０個を有するアルケニル基（これらは、各場合において、１以上のラジカルＲ２によって置換されていてもよい）、芳香環原子５〜４０個を有する芳香族もしくはヘテロ芳香族環系（これらは、各場合において、１以上のラジカルＲ２によって置換されていてもよい）、または芳香環原子５〜４０個を有するアリールオキシもしくはヘテロアリールオキシ基（これらは、１以上のラジカルＲ２によって置換されていてもよい）、または芳香環原子５〜４０個を有するアラルキルもしくはヘテロアラルキル基（これらは、１以上のラジカルＲ２によって置換されていてもよい）を示し；同じ炭素原子または隣接している炭素原子に結合している２つの置換基Ｒは、単環式もしくは多環式の、脂肪族、芳香族またはヘテロ芳香族環系（これらは、１以上のラジカルＲ２によって置換されていてもよい）を形成していてもよい。
【００５８】
上に記載の数の式（１）または式（１ａ）の化合物の特に好ましい置換基Ｒは、Ｈを表さず、好ましくは、芳香環原子５〜４０個を有する芳香族もしくはヘテロ芳香族環系（これらは、各場合において、１以上のラジカルＲ２によって置換されていてもよい）を示し；同じ炭素原子または隣接している炭素原子に結合している２つの置換基Ｒは、単環式もしくは多環式の、脂肪族、芳香族またはヘテロ芳香族環系（これらは、１以上のラジカルＲ２によって置換されていてもよい）を形成していてもよい。
【００５９】
各場合において、ラクタム骨格の同じ環上で隣接しているか、またはラクタム骨格の異なる環上で隣接している、式（１）または（１ａ）の化合物における２つの置換基Ｒは、特に好ましくは、以下の部分（Ｓ１）〜（Ｓ１２）を形成し、ここで、＃および＃は、その単環式もしくは多環式の、脂肪族、芳香族またはヘテロ芳香族環系（これらは、１以上のラジカルＲ２によって置換されていてもよい）でのＣ原子とのそれぞれの連結部位を表し、
【００６０】
【化８】
2020526026.tif 000009
【００６１】
を形成する。
【００６２】
部分（Ｓ１）〜（Ｓ１２）におけるＲ２は、好ましくは、Ｈ、または環原子５〜４０個を有する芳香族もしくはヘテロ芳香族環系（これらは、Ｒ３によって置換されていてもよい）であり、好ましくは、Ｈまたはフェニルである。
【００６３】
Ｈを表さない上に記載の数の式（１）または式（１ａ）の化合物の特に非常に好ましい置換基Ｒは、環原子５〜４０個を有する芳香族もしくはヘテロ芳香族環系（これらは、１以上のラジカルＲ３によって置換されていてもよい）を示し、または好ましくは、環系Ａｒ−１〜Ａｒ−２２
【００６４】
【化９−１】
2020526026.tif 000010
【００６５】
【化９−２】
2020526026.tif 000011
【００６６】
［式中、Ｙ３は、出現する毎に、同一でまたは異なって、Ｏ、ＮＲ＃、ＳまたはＣ（Ｒ＃）２を示し、ここで、Ｎに結合しているラジカルＲ＃は、Ｈと異なり、Ｒ３は、上記に示す意味または下記の好ましい意味を有し、破線の結合は、それぞれの置換基Ｒを有するＣ原子との結合を表す］
から選択される。
【００６７】
ラジカルＲ＃は、出現する毎に、同一でまたは異なって、Ｈ、Ｄ、Ｆ、Ｃｌ、Ｂｒ、Ｉ、ＣＮ、ＮＯ２、Ｎ（Ａｒ）２、Ｎ（Ｒ２）２、Ｃ（＝Ｏ）Ａｒ、Ｃ（＝Ｏ）Ｒ２、Ｐ（＝Ｏ）（Ａｒ）２、Ｐ（Ａｒ）２、Ｂ（Ａｒ）２、Ｓｉ（Ａｒ）３、Ｓｉ（Ｒ２）３、Ｃ原子１〜２０個を有する直鎖アルキル、アルコキシもしくはチオアルキル基、またはＣ原子３〜２０個を有する分枝もしくは環状アルキル、アルコキシもしくはチオアルキル基、またはＣ原子２〜２０個を有するアルケニル基（これらは、各場合において、１以上のラジカルＲ２によって置換されていてもよい）（ここで、１以上の隣接していないＣＨ２基は、Ｒ２Ｃ＝ＣＲ２、Ｓｉ（Ｒ２）２、Ｃ＝Ｏ、Ｃ＝Ｓ、Ｃ＝ＮＲ２、Ｐ（＝Ｏ）（Ｒ２）、ＳＯ、ＳＯ２、ＮＲ２、Ｏ、ＳもしくはＣＯＮＲ２によって置きかえられていてもよく、１以上のＨ原子は、Ｄ、Ｆ、Ｃｌ、Ｂｒ、Ｉ、ＣＮもしくはＮＯ２によって置きかえられていてもよい）、芳香環原子５〜４０個を有する芳香族もしくはヘテロ芳香族環系（これらは、各場合において、１以上のラジカルＲ２によって置換されていてもよい）、または芳香環原子５〜４０個を有するアリールオキシもしくはヘテロアリールオキシ基（これらは、１以上のラジカルＲ２によって置換されていてもよい）、または芳香環原子５〜４０個を有するアラルキルもしくはヘテロアラルキル基（これらは、１以上のラジカルＲ２によって置換されていてもよい）であり；同じ炭素原子または隣接している炭素原子に結合している２つの置換基Ｒ＃は、単環式または多環式の脂肪族、芳香族またはヘテロ芳香族環系（これらは、１以上のラジカルＲ２によって置換されていてもよい）を任意に形成していてもよい。
【００６８】
Ｙ３は、好ましくは、Ｏ、ＳまたはＣ（ＣＨ３）２である。Ｙ３は、特に好ましくは、Ｏである。
【００６９】
構造Ａｒ−１〜Ａｒ−２２中の置換基Ｒ３は、出現する毎に、同一でまたは異なって、Ｈ、Ｄ、Ｆ、ＣＮ、Ｃ原子１〜２０個を有する脂肪族炭化水素ラジカル、または芳香環原子６〜３０個を有する芳香族またはヘテロ芳香族環系からなる群から選択され、ここで、１以上のＨ原子は、Ｄ、Ｆ、Ｃｌ、Ｂｒ、ＩもしくはＣＮによって置きかえられていてもよく、それぞれ炭素原子１〜４個を有する１以上のアルキル基によって置換されていてもよく；２以上の隣接している置換基Ｒ３は、単環式または多環式の脂肪族環系を互いと形成していてもよい。構造Ａｒ−１〜Ａｒ−２２中の置換基Ｒ３は、好ましくは、出現する毎に、同一でまたは異なって、Ｈ、Ｆ、ＣＮ、Ｃ原子１〜１０個を有する脂肪族炭化水素ラジカル、または芳香環原子５〜３０個を有する芳香族またはヘテロ芳香族環系からなる群から選択される。構造Ａｒ−１〜Ａｒ−２２中の置換基Ｒ３は、好ましくは、出現する毎に、同一でまたは異なって、Ｈ、または上に記載の芳香環原子５〜３０個を有する芳香族またはヘテロ芳香族環系からなる群から選択されるが、好ましくは、ジベンゾフラン、ジベンゾチオフェン、９−フェニルカルバゾールまたはスピロビフルオレンである。
【００７０】
特に好ましくは、１、２または３つの置換基Ｒ、非常に特に好ましくは、２つの置換基Ｒは、Ａｒ−１〜Ａｒ−７を示し、ここで、Ｒ３は、上記に示す意味または上記に好ましく示す意味の通りである。
【００７１】
式（１）もしくは（１ａ）の化合物、または好ましく記載の式（１）もしくは（１ａ）の化合物において、ｖが、好ましくは、０であり、これは、式（１ｂ）
【００７２】
【化１０】
2020526026.tif 000012
【００７３】
［式中、Ｒは、独立に、出現する毎に、上記に示される意味または上記に好ましく示される意味を有する］
に相当する。
【００７４】
式（１）もしくは（１ａ）の化合物、または好ましく記載の式（１）もしくは（１ａ）の化合物において、ｖが、好ましくは、１であり、Ｖが、単結合を表し、これは、式（１ｃ）
【００７５】
【化１１】
2020526026.tif 000013
【００７６】
［式中、Ｒは、独立に、出現する毎に、上記に示される意味または上記に好ましく示される意味を有する］
に相当する。
【００７７】
式（１）もしくは（１ａ）の化合物、または好ましく記載の式（１）もしくは（１ａ）の化合物において、ｖが、好ましくは、１であり、Ｖが、単結合を表し、２つの置換基Ｒが、式（Ｓ１）の部分を表し、これは、式（１ｄ）
【００７８】
【化１２】
2020526026.tif 000014
【００７９】
［式中、ＲおよびＲ２は、独立に、出現する毎に、上記に示される意味または好ましく示される意味を有する］
に相当する。
【００８０】
式（１）もしくは（１ａ）の化合物、または好ましく記載の式（１）もしくは（１ａ）の化合物において、ｖが、好ましくは、１であり、Ｖが、Ｃ（Ｒ０）２、ＯまたはＳを表し、これは、式（１ｅ）
【００８１】
【化１３】
2020526026.tif 000015
【００８２】
［式中、Ｒは、独立に、出現する毎に、上記に示される意味または上記に好ましく示される意味を有する］
に相当する。Ｖは、特に好ましくは、Ｃ（Ｒ０）２であり、ここで、Ｒ０は、各場合において、互いに独立に、上記に示す意味を有する。
【００８３】
特に好ましい式（１ｂ）の化合物は、式（１ｆ）の化合物
【００８４】
【化１４】
2020526026.tif 000016
【００８５】
［式中、Ｒは、独立に、出現する毎に、上記に示される意味または上記に好ましく示される意味を有する］
である。
【００８６】
特に好ましい式（１ｃ）の化合物は、式（１ｇ）の化合物
【００８７】
【化１５】
2020526026.tif 000017
【００８８】
［式中、Ｒは、独立に、出現する毎に、上記に示される意味または上記に好ましく示される意味を有する］
である。
【００８９】
上に記載の、または上に記載の好ましい置換基Ｒを有する、式（１ｃ）および（１ｇ）の化合物は、非常に特に好ましくは、本発明による組成物のために選択される。
【００９０】
特に好ましい式（１ｄ）の化合物は、式（１ｇ）の化合物
【００９１】
【化１６】
2020526026.tif 000018
【００９２】
［式中、Ｒは、独立に、出現する毎に、上記に示される意味または上記に好ましく示される意味を有する］
である。
【００９３】
特に好ましい式（１ｅ）の化合物は、式（１ｉ）の化合物
【００９４】
【化１７】
2020526026.tif 000019
【００９５】
［式中、Ｒは、独立に、出現する毎に、上記に示される意味または上記に好ましく示される意味を有する］
である。
【００９６】
本発明に従って選択される適切な式（１）、（１ａ）、（１ｂ）、（１ｃ）、（１ｄ）、（１ｅ）、（１ｆ）、（１ｇ）、（１ｈ）または（１ｉ）の化合物の例は、下記の表１に示す構造である。
【００９７】
【表１−１】
2020526026.tif 000020
【００９８】
【表１−２】
2020526026.tif 000021
【００９９】
【表１−３】
2020526026.tif 000022
【０１００】
【表１−４】
2020526026.tif 000023
【０１０１】
【表１−５】
2020526026.tif 000024
【０１０２】
【表１−６】
2020526026.tif 000025
【０１０３】
【表１−７】
2020526026.tif 000026
【０１０４】
【表１−８】
2020526026.tif 000027
【０１０５】
【表１−９】
2020526026.tif 000028
【０１０６】
【表１−１０】
2020526026.tif 000029
【０１０７】
【表１−１１】
2020526026.tif 000030
【０１０８】
【表１−１２】
2020526026.tif 000031
【０１０９】
【表１−１３】
2020526026.tif 000032
【０１１０】
【表１−１４】
2020526026.tif 000033
【０１１１】
【表１−１５】
2020526026.tif 000034
【０１１２】
【表１−１６】
2020526026.tif 000035
【０１１３】
【表１−１７】
2020526026.tif 000036
【０１１４】
【表１−１８】
2020526026.tif 000037
【０１１５】
【表１−１９】
2020526026.tif 000038
【０１１６】
【表１−２０】
2020526026.tif 000039
【０１１７】
【表１−２１】
2020526026.tif 000040
【０１１８】
【表１−２２】
2020526026.tif 000041
【０１１９】
【表１−２３】
2020526026.tif 000042
【０１２０】
【表１−２４】
2020526026.tif 000043
【０１２１】
【表１−２５】
2020526026.tif 000044
【０１２２】
【表１−２６】
2020526026.tif 000045
【０１２３】
本発明に従って選択される特に適切な式（１）、（１ａ）、（１ｂ）、（１ｃ）、（１ｄ）、（１ｅ）、（１ｆ）、（１ｇ）、（１ｈ）または（１ｉ）の化合物は、表２の化合物Ｌ１〜Ｌ３４、非常に特に好ましくは、化合物Ｌ１〜Ｌ１６である。
【０１２４】
【表２−１】
2020526026.tif 000046
【０１２５】
【表２−２】
2020526026.tif 000047
【０１２６】
【表２−３】
2020526026.tif 000048
【０１２７】
式（１）の化合物、または好ましい式（１ａ）〜（１ｉ）の化合物および化合物Ｌ１〜Ｌ３４の調製は、当業者に公知である。本化合物は、当業者に公知の合成工程、たとえばハロゲン化、好ましくは、臭素化、およびその後の有機金属カップリング反応、たとえば鈴木カップリング、ヘックカップリングまたはハートウィグ−バックワルドカップリングによって、調製することができる。式（１）の化合物、または好ましい式（１ａ）〜（１ｉ）の化合物および化合物Ｌ１〜Ｌ３４の調製は、特に、ＷＯ２０１１／１３７９５１の４２〜４６頁、および４８〜６４頁の合成例から、ＷＯ２０１３／０６４２０６の４４〜６７頁の合成例から、またはＷＯ２０１４／０９４９６４の５４〜６７頁から、公知である。
【０１２８】
本発明の態様において、上に記載もしくは上に好ましく記載の式（１）、（１ａ）、（１ｂ）、（１ｃ）、（１ｄ）、（１ｅ）、（１ｆ）、（１ｇ）、（１ｈ）および（１ｉ）の化合物または化合物Ｌ１〜Ｌ３４との組成物中で使用される、上に記載の式（２）の化合物が、選択される。
【０１２９】
式（２）の化合物における記号Ｘ２は、好ましくは、Ｎを２回表し、特に好ましくは、Ｎを１回表し、残りのＸ２基は、ＣＲ１を示し、ここで、各場合におけるＲ１は、互いに独立に、上記に示される意味または好ましくは下記に示される意味の通りである。
【０１３０】
式（２）の化合物におけるＸ２は、非常に特に好ましくは、ＣＲ１であり、ここで、Ｒ１は、独立に、出現する毎に、上記または下記に示される意味を有する。
【０１３１】
Ｘ２が、出現する毎に、同一でまたは異なって、ＣＲ１を示す式（２）の化合物は、式（２ａ）
【０１３２】
【化１８】
2020526026.tif 000049
【０１３３】
［式中、Ｒ１、Ａｒ１およびＡｒ２は、上記に示される意味または下に記載の好ましい意味を有し、ｑおよびｔは、各場合において、互いに独立に、０、１、２、３または４を示し、ｒおよびｓは、各場合において、互いに独立に、０、１、２または３を示す］
によって表される。
【０１３４】
式（２ａ）の化合物において、Ｈは、置換基Ｒ１の定義から除外される。この除外は、これに応じて、ｑ、ｔ、ｓおよびｒが出現する下記のすべての式に適用される。
【０１３５】
したがって、本発明は、さらに、式（２）の化合物が、式（２ａ）の化合物に相当する、上に記載の組成物に関する。
【０１３６】
式（２）または（２ａ）の化合物の好ましい態様において、２つのカルバゾールは、各場合において、３位で互いに連結される。この態様は、式（２ｂ）の化合物
【０１３７】
【化１９】
2020526026.tif 000050
【０１３８】
［式中、Ｒ１、Ａｒ１およびＡｒ２は、上記に示される意味または下に記載の好ましい意味を有し、ｑおよびｔは、各場合において、互いに独立に、０、１、２、３または４を示し、ｒおよびｓは、各場合において、互いに独立に、０、１、２または３を示す］
によって表される。
【０１３９】
したがって、本発明は、さらに、式（２）の化合物が式（２ｂ）の化合物に相当する、上に記載の組成物に関する。
【０１４０】
Ｚは、好ましくは、Ｃ（Ｒ０）２、ＯまたはＳである。ＺにおけるＲ０は、好ましくは、メチル、エチルまたはｎ−ブチル、特に好ましくは、メチルである。
【０１４１】
式（２）、（２ａ）または（２ｂ）の化合物において、Ｚは、特に好ましくは、Ｃ（Ｒ０）２である。
【０１４２】
上に記載または上に好ましく記載の式（２）、（２ａ）または（２ｂ）の化合物において、ｎは、好ましくは、０である。この態様は、式（２ｃ）の化合物
【０１４３】
【化２０】
2020526026.tif 000051
【０１４４】
［式中、Ｒ１、Ａｒ１およびＡｒ２は、上記に示される意味または下に記載の好ましい意味を有し、ｑおよびｔは、各場合において、互いに独立に、０、１、２、３または４を示し、ｒおよびｓは、各場合において、互いに独立に、０、１、２または３を示す］
によって表される。
【０１４５】
式（２）、（２ａ）、（２ｂ）または（２ｃ）の化合物において、ｑは、好ましくは、０、１または２であり、ここで、Ｒ１は、上記に示される意味または下記に示される意味を有する。ｑは、特に好ましくは、０または１である。ｑは、非常に特に好ましくは、０である。
【０１４６】
式（２）、（２ａ）、（２ｂ）または（２ｃ）の化合物において、ｑが０よりも大きい場合、置換基Ｒ１は、好ましくは、出現する毎に、同一でまたは異なって、Ｄ、Ｆ、Ｃ原子１〜４０個を有するアルキル基、または芳香環原子５〜４０個を有する芳香族もしくはヘテロ芳香族環系（これらは、１以上のラジカルＲ２によって置換されていてもよい）からなる群から選択される。このＲ１中の芳香環原子５〜４０個を有する芳香族またはヘテロ芳香族環系は、好ましくは、ベンゼン、ジベンゾフラン、ジベンゾチオフェン、９−フェニルカルバゾール、ビフェニルまたはテルフェニル（これらは、１以上のラジカルＲ２によって置換されていてもよい）から誘導される。置換基［Ｒ１］ｑの好ましい位置は、１、２、３もしくは４位、または１および４位ならびに１および３位の組み合わせ、特に好ましくは、１および３、２もしくは３位、非常に特に好ましくは、３位であり、ここで、Ｒ１は、上記に示される好ましい意味の１つを有し、ｑは０よりも大きい。［Ｒ１］ｑ中の特に好ましい置換基Ｒ１は、フェニルおよびビフェニルである。
【０１４７】
式（２）、（２ａ）、（２ｂ）または（２ｃ）の化合物において、ｒは、好ましくは、０、１または２であり、ここで、Ｒ１は、上記に示される意味または下記に示される意味を有する。ｒは、特に好ましくは、０または１、非常に特に好ましくは、０である。
【０１４８】
式（２）、（２ａ）、（２ｂ）または（２ｃ）の化合物において、ｒが０よりも大きい場合、置換基Ｒ１は、好ましくは、出現する毎に、同一でまたは異なって、Ｄ、Ｆ、Ｃ原子１〜４０個を有するアルキル基、または芳香環原子５〜４０個を有する芳香族もしくはヘテロ芳香族環系（これらは、１以上のラジカルＲ２によって置換されていてもよい）からなる群から選択される。このＲ１中の芳香環原子５〜４０個を有する芳香族またはヘテロ芳香族環系は、好ましくは、ベンゼン、ジベンゾフラン、ジベンゾチオフェン、９−フェニルカルバゾール、ビフェニルおよびテルフェニル（これらは、１以上のラジカルＲ２によって置換されていてもよい）から誘導される。置換基［Ｒ１］ｒの好ましい位置は、１位または２位、特に好ましくは、１位であり、ここで、Ｒ１は、上記に示される好ましい意味の１つを有し、ｒは０よりも大きい。［Ｒ１］ｒ中の特に好ましい置換基Ｒ１は、フェニル、９−フェニルカルバゾールおよび９Ｈ−カルバゾール−９−イルである。
【０１４９】
式（２）、（２ａ）、（２ｂ）または（２ｃ）の化合物において、ｓは、好ましくは、０、１または２であり、ここで、Ｒ１は、上記に示される意味または下記に示される意味を有する。ｓは、特に好ましくは、０または１、非常に特に好ましくは、０である。
【０１５０】
式（２）、（２ａ）、（２ｂ）または（２ｃ）の化合物において、ｓが０よりも大きい場合、置換基Ｒ１は、好ましくは、出現する毎に、同一でまたは異なって、Ｄ、Ｆ、Ｃ原子１〜４０個を有するアルキル基、または芳香環原子５〜４０個を有する芳香族もしくはヘテロ芳香族環系（これらは、１以上のラジカルＲ２によって置換されていてもよい）からなる群から選択される。このＲ１中の芳香環原子５〜４０個を有する芳香族またはヘテロ芳香族環系は、好ましくは、ベンゼン、ジベンゾフラン、ジベンゾチオフェン、９−フェニルカルバゾール、ビフェニルまたはテルフェニル（これらは、１以上のラジカルＲ２によって置換されていてもよい）から誘導される。置換基［Ｒ１］ｓの好ましい位置は、１位または２位、特に好ましくは、１位であり、ここで、Ｒ１は、上記に示される好ましい意味の１つを有し、ｓは０よりも大きい。［Ｒ１］ｒ中の特に好ましい置換基Ｒ１は、フェニル、９−フェニルカルバゾールおよび９Ｈ−カルバゾール−９−イルである。
【０１５１】
式（２）、（２ａ）、（２ｂ）または（２ｃ）の化合物において、ｔは、好ましくは、０、１または２であり、ここで、Ｒ１は、上記に示される意味または下記に示される意味を有する。ｔは、特に好ましくは、０または１である。ｔは、非常に特に好ましくは、０である。
【０１５２】
式（２）、（２ａ）、（２ｂ）または（２ｃ）の化合物において、ｔが０よりも大きい場合、置換基Ｒ１は、好ましくは、出現する毎に、同一でまたは異なって、Ｄ、Ｆ、Ｃ原子１〜４０個を有するアルキル基、または芳香環原子５〜４０個を有する芳香族もしくはヘテロ芳香族環系（これらは、１以上のラジカルＲ２によって置換されていてもよい）からなる群から選択される。このＲ１中の芳香環原子５〜４０個を有する芳香族またはヘテロ芳香族環系は、好ましくは、ベンゼン、ジベンゾフラン、ジベンゾチオフェン、９−フェニルカルバゾール、ビフェニルまたはテルフェニル（これらは、１以上のラジカルＲ２によって置換されていてもよい）から誘導される。置換基［Ｒ１］ｑの好ましい位置は、１、２、３もしくは４位、または１および４位もしくは１および３位もしくは１および２位および３および４位の組み合わせであり、特に好ましくは、１および３位、２もしくは３位、非常に特に好ましくは、２または３位であり、ここで、Ｒ１は、上記に示される好ましい意味の１つを有し、ｔは０よりも大きい。［Ｒ１］ｔ中の特に好ましい置換基Ｒ１は、フェニル、ビフェニルおよびテルフェニルである。
【０１５３】
置換基Ｒ２は、好ましくは、出現する毎に、同一でまたは異なって、Ｄ、Ｆ、Ｃｌ、Ｂｒ、Ｉ、ＣＮ、ＮＯ２、Ｎ（Ａｒ）２、ＮＨ２、Ｎ（Ｒ３）２、Ｃ（＝Ｏ）Ａｒ、Ｃ（＝Ｏ）Ｈ、Ｃ（＝Ｏ）Ｒ３、Ｐ（＝Ｏ）（Ａｒ）２、Ｃ原子１〜４０個を有する直鎖アルキル、アルコキシもしくはチオアルキル基、またはＣ原子３〜４０個を有する分枝もしくは環状アルキル、アルコキシもしくはチオアルキル基、またはＣ原子２〜４０個を有するアルケニルもしくはアルキニル基（これらは、各場合において、１以上のラジカルＲ３によって置換されていてもよい）からなる群から選択されるか、あるいは、芳香族環原子５〜６０個を有する芳香族もしくはヘテロ芳香族環系（これらは、各場合において、１以上のラジカルＲ３によって置換されていてもよい）であるか、または芳香族環原子５〜６０個を有するアリールオキシもしくはヘテロアリールオキシ基（これらは、各場合において、１以上のラジカルＲ３によって置換されていてもよい）である。置換基Ｒ２は、特に好ましくは、その出現する毎に、上に記載の芳香族またはヘテロ芳香族環系であり、好ましくは、カルバゾール、９−フェニルカルバゾール、ジベンゾフラン、ジベンゾチオフェン、フルオレン、テルフェニルまたはスピロビフルオレンの群から選択され、非常に特に好ましくは、ジベンゾフランから誘導される。
【０１５４】
置換基Ｒ３による、上に記載の１つの置換基Ｒ２の置換の場合において、上に記載または好ましく記載のＲ３の意味が適用される。
【０１５５】
上に記載の式（２）、（２ａ）、（２ｂ）または（２ｃ）の化合物において、Ａｒ１およびＡｒ２は、各場合において、互いに独立に、芳香環原子６〜４０個を有する芳香族環系または芳香環原子１０〜４０個を有するヘテロ芳香族環系（これらは、１以上のラジカルＲ３によって置換されていてもよい）である。ラジカルＲ１およびＲ３について示された定義に起因して、本発明による組成物は、ＷＯ２０１３／０６４２０６およびＷＯ２０１４／０９４９６４の例における発光層の組成物とは相違する。
【０１５６】
Ｃ原子１０〜４０個を有するヘテロ芳香族環系（これらは、１以上の置換基Ｒ３によって置換されていてもよい）の場合において、電子が豊富な環系が特に好ましく、ここで、Ｒ３によって任意に置換された環系は、好ましくは、全部で１個のＮ原子のみを含有するか、またはＲ３によって任意に置換された環系は、全部で１以上のＯおよび／またはＳ原子を含有する。
【０１５７】
式（２）、（２ａ）、（２ｂ）もしくは（２ｃ）の化合物、または好ましく記載の式（２）、（２ａ）、（２ｂ）もしくは（２ｃ）の化合物において、Ａｒ１およびＡｒ２は、好ましくは、上に記載の芳香族またはヘテロ芳香族環系Ａｒ−１〜Ａｒ−２２から選択され、ここで、基Ｒ＃、Ｙ３およびＲ３に関する注釈も適用され、好ましくは、Ａｒ−１２、Ａｒ−１３、Ａｒ−１４、Ａｒ−１５、Ａｒ−２０およびＡｒ−２１によって表されるヘテロ芳香族環系（これらは、Ｒ３によって任意に置換される）は、全部で１個のＮ原子のみを含有する条件をともなう。
【０１５８】
本発明の好ましい態様において、置換基Ａｒ１およびＡｒ２の１つが、芳香環原子６〜４０個を有する芳香族環系、または芳香環原子１０〜４０個を有するヘテロ芳香族系（これらは、１以上のラジカルＲ３によって置換されていてもよい）を示し、他の置換基が、芳香環原子６〜４０個を有する芳香族環系（これらは、１以上のラジカルＲ３によって置換されていてもよい）を示す式（２）、（２ａ）、（２ｂ）または（２ｃ）の化合物が選択される。
【０１５９】
したがって、本発明は、さらに、式（２）または（２ａ）または（２ｂ）または（２ｃ）の化合物において、置換基Ａｒ１またはＡｒ２の１つが、芳香環原子６〜４０個を有する芳香族環系、または芳香環原子１０〜４０個を有するヘテロ芳香族系（これらは、１以上のラジカルＲ３によって置換されていてもよい）を示し、他の置換基が、芳香環原子６〜４０個を有する芳香族環系（これらは、１以上のラジカルＲ３によって置換されていてもよい）を示す、上に記載または好ましく記載の組成物に関する。
【０１６０】
この態様において、これは、置換基Ａｒ１またはＡｒ２の１つが、上に記載または好ましく記載の構造Ａｒ−１〜Ａｒ−２２の１つに相当し、他の置換基が、構造Ａｒ−１〜Ａｒ−１１またはＡｒ−１６〜Ａｒ−１９またはＡｒ−２２の１つに相当し、好ましくは、Ｒ３によって任意に置換された、Ａｒ−１２、Ａｒ−１３、Ａｒ−１４、Ａｒ−１５、Ａｒ−１５、Ａｒ−２０およびＡｒ−２１によって表されるヘテロ芳香族環系が、全部で１個のＮ原子のみを含有する条件をともなう場合に好ましい。
【０１６１】
本発明の特に好ましい態様において、置換基Ａｒ１およびＡｒ２が、各場合において、互いに独立に、芳香環原子６〜４０個を有する芳香族環系（これらは、１以上のラジカルＲ３によって置換されていてもよい）を示す、式（２）、（２ａ）、（２ｂ）または（２ｃ）の化合物が、選択される。
【０１６２】
この態様において、置換基Ｒ３は、存在する場合、好ましくは芳香族であり、Ａｒ１およびＡｒ２が環原子６〜４０個を有する芳香族環系を示す場合、ヘテロ原子を含有しない。
【０１６３】
したがって、本発明は、さらに、式（２）または（２ａ）または（２ｂ）または（２ｃ）の化合物中の置換基Ａｒ１およびＡｒ２が、各場合において、互いに独立に、芳香環原子６〜４０個を有する芳香族環系（これらは、１以上のラジカルＲ３によって置換されていてもよい）を示す、上に記載または好ましく記載の組成物に関する。
【０１６４】
この態様において、これは、置換基Ａｒ１とＡｒ２の両方が、各場合において、互いに独立に、上に記載または好ましく記載の構造Ａｒ−１〜Ａｒ−１１またはＡｒ−１６〜Ａｒ−１９またはＡｒ−２２の１つに相当し、好ましくは、Ｒ３によって任意に置換された芳香族環系中の置換基Ｒ３が、ヘテロ原子を含有しないように選択される条件をともなう場合に好ましい。
【０１６５】
本発明に従って選択される適切な式（２）、（２ａ）、（２ｂ）または（２ｃ）の化合物の例は、下記の表３に示される構造である。
【０１６６】
【表３−１】
2020526026.tif 000052
【０１６７】
【表３−２】
2020526026.tif 000053
【０１６８】
【表３−３】
2020526026.tif 000054
【０１６９】
【表３−４】
2020526026.tif 000055
【０１７０】
【表３−５】
2020526026.tif 000056
【０１７１】
【表３−６】
2020526026.tif 000057
【０１７２】
【表３−７】
2020526026.tif 000058
【０１７３】
【表３−８】
2020526026.tif 000059
【０１７４】
【表３−９】
2020526026.tif 000060
【０１７５】
【表３−１０】
2020526026.tif 000061
【０１７６】
【表３−１１】
2020526026.tif 000062
【０１７７】
【表３−１２】
2020526026.tif 000063
【０１７８】
【表３−１３】
2020526026.tif 000064
【０１７９】
【表３−１４】
2020526026.tif 000065
【０１８０】
【表３−１５】
2020526026.tif 000066
【０１８１】
【表３−１６】
2020526026.tif 000067
【０１８２】
【表３−１７】
2020526026.tif 000068
【０１８３】
【表３−１８】
2020526026.tif 000069
【０１８４】
【表３−１９】
2020526026.tif 000070
【０１８５】
【表３−２０】
2020526026.tif 000071
【０１８６】
【表３−２１】
2020526026.tif 000072
【０１８７】
【表３−２２】
2020526026.tif 000073
【０１８８】
【表３−２３】
2020526026.tif 000074
【０１８９】
【表３−２４】
2020526026.tif 000075
【０１９０】
【表３−２５】
2020526026.tif 000076
【０１９１】
【表３−２６】
2020526026.tif 000077
【０１９２】
【表３−２７】
2020526026.tif 000078
【０１９３】
【表３−２８】
2020526026.tif 000079
【０１９４】
【表３−２９】
2020526026.tif 000080
【０１９５】
【表３−３０】
2020526026.tif 000081
【０１９６】
【表３−３１】
2020526026.tif 000082
【０１９７】
【表３−３２】
2020526026.tif 000083
【０１９８】
【表３−３３】
2020526026.tif 000084
【０１９９】
【表３−３４】
2020526026.tif 000085
【０２００】
【表３−３５】
2020526026.tif 000086
【０２０１】
【表３−３６】
2020526026.tif 000087
【０２０２】
【表３−３７】
2020526026.tif 000088
【０２０３】
【表３−３８】
2020526026.tif 000089
【０２０４】
【表３−３９】
2020526026.tif 000090
【０２０５】
【表３−４０】
2020526026.tif 000091
【０２０６】
【表３−４１】
2020526026.tif 000092
【０２０７】
【表３−４２】
2020526026.tif 000093
【０２０８】
【表３−４３】
2020526026.tif 000094
【０２０９】
【表３−４４】
2020526026.tif 000095
【０２１０】
本発明に従って選択される特に適切な式（２）、（２ａ）、（２ｂ）または（２ｃ）の化合物の例は、上に記載の化合物Ｂ１〜Ｂ１４である。
【０２１１】
式（２）の化合物、または式（２ａ）、（２ｂ）および（２ｃ）の好ましい化合物ならびに表３からの化合物の調製は、文献から当業者に公知である。本化合物は、当業者に公知の合成工程、たとえばハロゲン化、好ましくは、臭素化、およびその後の有機金属カップリング反応、たとえば鈴木カップリング、ヘックカップリングまたはハートウィグ−バックワルドカップリングによって、調製することができる。式（２）のビスカルバゾールのいくつかは、市販されている。
【０２１２】
ｎが０を示す、式（２）の化合物または式（２ａ）、（２ｂ）および（２ｃ）の好ましい化合物は、たとえば、スキーム１またはスキーム２に従って、調製することができる。
【０２１３】
【化２１】
2020526026.tif 000096
【０２１４】
【化２２】
2020526026.tif 000097
【０２１５】
【化２３】
2020526026.tif 000098
【０２１６】
合成のさらなる詳細およびさらなる文献の引用は、実験の部に記載する。
【０２１７】
本発明により、上述の式（１）および（１ａ）〜（１ｉ）のホスト材料、および好ましく記載のこれらの態様または表１および表２からの化合物は、式（２）、（２ａ）、（２ｂ）および（２ｃ）の前記ホスト材料、および好ましく記載のこれらの態様または表３からの化合物と、所望により、組み合わせることができる。
【０２１８】
本発明による組成物のための式（１）のホスト材料と式（２）のホスト材料との特に好ましい混合物は、表２からの化合物Ｌ１〜Ｌ３４と表３からの化合物との組み合わせによって得られる。
【０２１９】
式（１）のホスト材料と式（２）のホスト材料との非常に特に好ましい混合物は、表２からの化合物Ｌ１〜Ｌ３４と、各場合において表３からの化合物Ｂ１〜Ｂ１４との組み合わせによって得られる。
【０２２０】
式（１）のホスト材料と式（２）のホスト材料との非常に特に好ましい混合物Ｍ１〜Ｍ２２４は、表４において下記に示すように、表２からの化合物Ｌ１〜Ｌ１６と表３からの化合物Ｂ１〜Ｂ１４との組み合わせによって得られる。
【０２２１】
【表４−１】
2020526026.tif 000099
【０２２２】
【表４−２】
2020526026.tif 000100
【０２２３】
【表４−３】
2020526026.tif 000101
【０２２４】
【表４−４】
2020526026.tif 000102
【０２２５】
【表４−５】
2020526026.tif 000103
【０２２６】
【表４−６】
2020526026.tif 000104
【０２２７】
本発明による組成物中における、上に記載または上に好ましく記載の式（１）の電子輸送ホストの濃度は、組成物全体に基づいて、５重量％〜９０重量％の範囲、好ましくは、１０重量％〜８５重量％の範囲、より好ましくは、２０重量％〜８５重量％の範囲、さらにより好ましくは、３０重量％〜８０重量％の範囲、非常に特に好ましくは、２０重量％〜６０重量％の範囲、最も好ましくは、３０重量％〜５０重量％の範囲である。
【０２２８】
本組成物中における、上に記載または好ましく記載の式（２）の正孔輸送ホストの濃度は、組成物全体に基づいて、１０重量％〜９５重量％の範囲、好ましくは、１５重量％〜９０重量％の範囲、より好ましくは、１５重量％〜８０重量％の範囲、さらにより好ましくは、２０重量％〜７０重量％の範囲、非常に特に好ましくは、４０重量％〜８０重量％の範囲、最も好ましくは、５０重量％〜７０重量％の範囲である。
【０２２９】
さらに好ましい態様において、本発明による組成物はまた、電子輸送ホストもしくは電子輸送マトリックス材料としての上に記載または好ましく記載の少なくとも１つの式（１）化合物、および正孔輸送ホストもしくは正孔輸送マトリックス材料としての上に記載または好ましく記載の少なくとも１つの式（２）化合物の以外に、さらなる化合物、特に、有機機能材料も含んでいてもよい。この態様における組成物は、好ましくは、下に記載の電子デバイス中で有機層を形成する。
【０２３０】
したがって、本発明は、上述の材料以外に、正孔注入材料、正孔輸送材料、正孔阻止材料、ワイドバンドギャップ材料、蛍光エミッター、燐光エミッター、ホスト材料、電子阻止材料、電子輸送材料および電子注入材料、ｎ−ドーパントおよびｐ−ドーパントからなる群から選択される少なくとも１つのさらなる化合物も含む、組成物にも関する。当業者は、当業者に公知の複数の材料からこれらを選択する際に、全く困難ではない。
【０２３１】
ここで、ｎ−ドーパントは、還元剤、すなわち、電子供与体を意味すると解釈される。ｎ−ドーパントの好ましい例は、ＷＯ２００５／０８６２５１Ａ２に従うＷ（ｈｐｐ）４および他の電子が豊富な金属錯体、Ｐ＝Ｎ化合物（たとえばＷＯ２０１２／１７５５３５Ａ１、ＷＯ２０１２／１７５２１９Ａ１）、ナフチレンカルボジイミド（たとえばＷＯ２０１２／１６８３５８Ａ１）、フルオレン（たとえばＷＯ２０１２／０３１７３５Ａ１）、フリーラジカルおよびジラジカル（たとえばＥＰ１８３７９２６Ａ１、ＷＯ２００７／１０７３０６Ａ１）、ピリジン（たとえばＥＰ２４５２９４６Ａ１、ＥＰ２４６３９２７Ａ１）、Ｎ−ヘテロ環化合物（たとえばＷＯ２００９／０００２３７Ａ１）、ならびにアクリジンおよびフェナジン（たとえばＵＳ２００７／１４５３５５Ａ１）である。
【０２３２】
ここで、ｐ−ドーパントは、酸化剤、すなわち、電子受容体を意味すると解釈される。ｐ−ドーパントの好ましい例は、Ｆ４−ＴＣＮＱ、Ｆ６−ＴＮＡＰ、ＮＤＰ−２（Ｎｏｖａｌｅｄ）、ＮＤＰ−９（Ｎｏｖａｌｅｄ）、キノン（たとえばＥＰ１５３８６８４Ａ１、ＷＯ２００６／０８１７８０Ａ１、ＷＯ２００９／００３４５５Ａ１、ＷＯ２０１０／０９７４３３Ａ１）、ラジアレン（たとえばＥＰ１９８８５８７Ａ１、ＵＳ２０１０／１０２７０９Ａ１、ＥＰ２１８００２９Ａ１、ＷＯ２０１１／１３１１８５Ａ１、ＷＯ２０１１／１３４４５８Ａ１、ＵＳ２０１２／２２３２９６Ａ１）、Ｓ−含有遷移金属錯体（たとえばＷＯ２００７／１３４８７３Ａ１、ＷＯ２００８／０６１５１７Ａ２、ＷＯ２００８／０６１５１８Ａ２、ＤＥ１０２００８０５１７３７Ａ１、ＷＯ２００９／０８９８２１Ａ１、ＵＳ２０１０／０９６６００Ａ１）、ビスイミダゾール（たとえばＷＯ２００８／１３８５８０Ａ１）、フタロシアニン（たとえばＷＯ２００８／０５８５２５Ａ２）、ボレートトラアザペンタレン（たとえばＷＯ２００７／１１５５４０Ａ１）、フラーレン（たとえばＤＥ１０２０１００４６０４０Ａ１）および主族ハライド（たとえばＷＯ２００８／１２８５１９Ａ２）である。
【０２３３】
ここで、ワイドバンドギャップ材料は、少なくとも３．５ｅＶのバンドギャップによって特徴づけられるＵＳ７，２９４，８４９の開示の意味における材料を意味すると解釈され、ここで、バンドギャップは、材料のＨＯＭＯとＬＵＭＯエネルギーの間の分離を意味すると解釈される。
【０２３４】
二極ホストおよび電子輸送ホストを含む本発明による組成物は、好ましくは、追加で、少なくとも１つの発光化合物またはエミッターを含み、ここで、燐光エミッターが特に好ましい。
【０２３５】
燐光エミッターという用語は、典型的には、発光が、比較的高いスピン多重度、すなわち、＞１のスピン状態を有する励起状態からのスピン禁制遷移を通して、たとえば三重項状態、またはさらにより高いスピン量子数を有する状態、たとえば五重項状態からの遷移を通して起こる、化合物を包含する。これは、好ましくは、三重項状態からの遷移を意味すると解釈される。
【０２３６】
適切な燐光エミッター（＝三重項エミッター）は、特に、適切な励起において、好ましくは可視光領域で、発光し、さらに、２０超、好ましくは、３８超かつ８４未満、特に好ましくは、５６超かつ８０未満の原子番号を有する少なくとも１つの原子、特に、この原子番号を有する金属を含有する化合物である。使用される燐光エミッターは、好ましくは、銅、モリブデン、タングステン、レニウム、ルテニウム、オスミウム、ロジウム、イリジウム、パラジウム、白金、銀、金またはユーロピウムを含有する化合物、特に、イリジウムまたは白金を含有する化合物である。本発明の目的のために、上述の金属を含有するすべてのルミネッセンス化合物は、燐光エミッターと見なされる。
【０２３７】
一般に、適切な燐光錯体は、燐光ＯＬＥＤについての従来技術に従って使用されるもの、および有機エレクトロルミネッセンスデバイスの分野において当業者に公知のもののすべてである。
【０２３８】
記載のエミッターの例は、ＷＯ２０１６／０１５８１５、ＷＯ００／７０６５５、ＷＯ２００１／４１５１２、ＷＯ２００２／０２７１４、ＷＯ２００２／１５６４５、ＥＰ１１９１６１３、ＥＰ１１９１６１２、ＥＰ１１９１６１４、ＷＯ０５／０３３２４４、ＷＯ０５／０１９３７３、ＵＳ２００５／０２５８７４２、ＷＯ２００９／１４６７７０、ＷＯ２０１０／０１５３０７、ＷＯ２０１０／０３１４８５、ＷＯ２０１０／０５４７３１、ＷＯ２０１０／０５４７２８、ＷＯ２０１０／０８６０８９、ＷＯ２０１０／０９９８５２、ＷＯ２０１０／１０２７０９、ＷＯ２０１１／０３２６２６、ＷＯ２０１１／０６６８９８、ＷＯ２０１１／１５７３３９、ＷＯ２０１２／００７０８６、ＷＯ２０１４／００８９８２、ＷＯ２０１４／０２３３７７、ＷＯ２０１４／０９４９６１、ＷＯ２０１４／０９４９６０、ＷＯ２０１５／０３６０７４、ＷＯ２０１５／１０４０４５、ＷＯ２０１５／１１７７１８、ＷＯ２０１６／０１５８１５、ＷＯ２０１６／１２４３０４、ＷＯ２０１７／０３２４３９、ＷＯ２０１５／０３６０７４、ＷＯ２０１５／１１７７１８およびＷＯ２０１６／０１５８１５の出願によって明らかにされている。
【０２３９】
燐光エミッターの好ましい例を下記の表５に示す。
【０２４０】
【表５−１】
2020526026.tif 000105
【０２４１】
【表５−２】
2020526026.tif 000106
【０２４２】
【表５−３】
2020526026.tif 000107
【０２４３】
【表５−４】
2020526026.tif 000108
【０２４４】
【表５−５】
2020526026.tif 000109
【０２４５】
【表５−６】
2020526026.tif 000110
【０２４６】
【表５−７】
2020526026.tif 000111
【０２４７】
燐光ポリポダルエミッターの好ましい例を下記の表６に示す。
【０２４８】
【表６−１】
2020526026.tif 000112
【０２４９】
【表６−２】
2020526026.tif 000113
【０２５０】
【表６−３】
2020526026.tif 000114
【０２５１】
【表６−４】
2020526026.tif 000115
【０２５２】
本発明による組成物において、それぞれの混合物Ｍ１、Ｍ２、Ｍ３、Ｍ４、Ｍ５、Ｍ６、Ｍ７、Ｍ８、Ｍ９、Ｍ１０、Ｍ１１、Ｍ１２、Ｍ１３、Ｍ１４、Ｍ１５、Ｍ１６、Ｍ１７、Ｍ１８、Ｍ１９、Ｍ２０、Ｍ２１、Ｍ２２、Ｍ２３、Ｍ２４、Ｍ２５、Ｍ２６、Ｍ２７、Ｍ２８、Ｍ２９、Ｍ３０、Ｍ３１、Ｍ３２、Ｍ３３、Ｍ３４、Ｍ３５、Ｍ３６、Ｍ３７、Ｍ３８、Ｍ３９、Ｍ４０、Ｍ４１、Ｍ４２、Ｍ４３、Ｍ４４、Ｍ４５、Ｍ４６、Ｍ４７、Ｍ４８、Ｍ４９、Ｍ５０、Ｍ５１、Ｍ５２、Ｍ５３、Ｍ５４、Ｍ５５、Ｍ５６、Ｍ５７、Ｍ５８、Ｍ５９、Ｍ６０、Ｍ６１、Ｍ６２、Ｍ６３、Ｍ６４、Ｍ６５、Ｍ６６、Ｍ６７、Ｍ６８、Ｍ６９、Ｍ７０、Ｍ７１、Ｍ７２、Ｍ７３、Ｍ７４、Ｍ７５、Ｍ７６、Ｍ７７、Ｍ７８、Ｍ７９、Ｍ８０、Ｍ８１、Ｍ８２、Ｍ８３、Ｍ８４、Ｍ８５、Ｍ８６、Ｍ８７、Ｍ８８、Ｍ８９、Ｍ９０、Ｍ９１、Ｍ９２、Ｍ９３、Ｍ９４、Ｍ９５、Ｍ９６、Ｍ９７、Ｍ９８、Ｍ９９、Ｍ１００、Ｍ１０１、Ｍ１０２、Ｍ１０３、Ｍ１０４、Ｍ１０５、Ｍ１０６、Ｍ１０７、Ｍ１０８、Ｍ１０９、Ｍ１１０、Ｍ１１１、Ｍ１１２、Ｍ１１３、Ｍ１１４、Ｍ１１５、Ｍ１１６、Ｍ１１７、Ｍ１１８、Ｍ１１９、Ｍ１２０、Ｍ１２１、Ｍ１２２、Ｍ１２３、Ｍ１２４、Ｍ１２５、Ｍ１２６、Ｍ１２７、Ｍ１２８、Ｍ１２９、Ｍ１３０、Ｍ１３１、Ｍ１３２、Ｍ１３３、Ｍ１３４、Ｍ１３５、Ｍ１３６、Ｍ１３７、Ｍ１３８、Ｍ１３９、Ｍ１４０、Ｍ１４１、Ｍ１４２、Ｍ１４３、Ｍ１４４、Ｍ１４５、Ｍ１４６、Ｍ１４７、Ｍ１４８、Ｍ１４９、Ｍ１５０、Ｍ１５１、Ｍ１５２、Ｍ１５３、Ｍ１５４、Ｍ１５５、Ｍ１５６、Ｍ１５７、Ｍ１５８、Ｍ１５９、Ｍ１６０、Ｍ１６１、Ｍ１６２、Ｍ１６３、Ｍ１６４、Ｍ１６５、Ｍ１６６、Ｍ１６７、Ｍ１６８、Ｍ１６９、Ｍ１７０、Ｍ１７１、Ｍ１７２、Ｍ１７３、Ｍ１７４、Ｍ１７５、Ｍ１７６、Ｍ１７７、Ｍ１７８、Ｍ１７９、Ｍ１８０、Ｍ１８１、Ｍ１８２、Ｍ１８３、Ｍ１８４、Ｍ１８５、Ｍ１８６、Ｍ１８７、Ｍ１８８、Ｍ１８９、Ｍ１９０、Ｍ１９１、Ｍ１９２、Ｍ１９３、Ｍ１９４、Ｍ１９５、Ｍ１９６、Ｍ１９７、Ｍ１９８、Ｍ１９９、Ｍ２００、Ｍ２０１、Ｍ２０２、Ｍ２０３、Ｍ２０４、Ｍ２０５、Ｍ２０６、Ｍ２０７、Ｍ２０８、Ｍ２０９、Ｍ２１０、Ｍ２１１、Ｍ２１２、Ｍ２１３、Ｍ２１４、Ｍ２１５、Ｍ２１６、Ｍ２１７、Ｍ２１８、Ｍ２１９、Ｍ２２０、Ｍ２２１、Ｍ２２２、Ｍ２２３またはＭ２２４は、好ましくは、表５または６からの化合物と組み合わされる。
【０２５３】
少なくとも１つの燐光エミッターを含む本発明による組成物は、好ましくは、赤外線、黄色、オレンジ色、赤色、緑色、青色または紫外線の発光層、特に好ましくは、黄色または緑の発光層、非常に特に好ましくは、緑の発光層を形成する。
【０２５４】
ここで、黄色の発光層は、光ルミネッセンスの最大値が５４０〜５７０ｎｍの範囲である層を意味すると解釈される。オレンジ色の発光層は、光ルミネッセンスの最大値が５７０〜６００ｎｍの範囲である層を意味すると解釈される。赤色の発光層は、光ルミネッセンスの最大値が６００〜７５０ｎｍの範囲である層を意味すると解釈される。緑色の発光層は、光ルミネッセンスの最大値が４９０〜５４０ｎｍの範囲である層を意味すると解釈される。青色の発光層は、光ルミネッセンスの最大値が４４０〜４９０ｎｍの範囲である層を意味すると解釈される。ここで、この層の光ルミネッセンスは、室温で５０ｎｍの厚さの層を有する層の光ルミネッセンススペクトルの測定によって決定され、ここで、層は、本発明による組成物を含み、すなわち、エミッターおよびマトリックスを含む。
【０２５５】
層の光ルミネッセンススペクトルは、たとえば市販の光ルミネッセンス分光計を使用して記録される。
【０２５６】
選択されたエミッターの光ルミネッセンススペクトルは、一般に、１０〜５モル濃度の無酸素溶液中で測定され、ここで、測定は、室温で行われ、選択されたエミッターを前記濃度で溶解する任意の溶媒が適切である。特に適切な溶媒は、通常、トルエンまたは２−メチル−ＴＨＦであるが、ジクロロメタンでもある。測定は、市販の光ルミネッセンス分光計を使用して行われる。ｅＶでの三重項エネルギーＴ１は、エミッターの光ルミネッセンススペクトルから決定される。最初に、光ルミネッセンススペクトルのピーク最大値Ｐｌｍａｘ．（ｎｍ）が決定される。ピーク最大値Ｐｌｍａｘ．（ｎｍ）は、次いで、下記に従って、ｅＶに変換される。
Ｅ（Ｔ１（ｅＶ））＝１２４０／Ｅ（Ｔ１（ｎｍ））＝１２４０／Ｐｌｍａｘ．（ｎｍ）
したがって、好ましい燐光エミッターは、三重項エネルギーＴ１が、好ましくは、約１．９ｅＶ〜約１．０ｅＶである、好ましくは表５または６からの赤外線エミッターである。
【０２５７】
したがって、好ましい燐光エミッターは、三重項エネルギーＴ１が、好ましくは、約２．１ｅＶ〜約１．９ｅＶである、好ましくは表５または６からの赤色エミッターである。
【０２５８】
したがって、好ましい燐光エミッターは、三重項エネルギーＴ１が、好ましくは、約２．３ｅＶ〜約２．１ｅＶである、好ましくは表５または６からの黄色エミッターである。
【０２５９】
したがって、好ましい燐光エミッターは、三重項エネルギーＴ１が、好ましくは、約２．５ｅＶ〜約２．３ｅＶである、好ましくは表５または６からの緑色エミッターである。
【０２６０】
したがって、好ましい燐光エミッターは、三重項エネルギーＴ１が、好ましくは、約３．１ｅＶ〜約２．５ｅＶである、好ましくは表５または６からの青色エミッターである。
【０２６１】
したがって、好ましい燐光エミッターは、三重項エネルギーＴ１が、好ましくは、約４．０ｅＶ〜約３．１ｅＶである、好ましくは表５または６からの紫外線エミッターである。
【０２６２】
したがって、特に好ましい燐光エミッターは、好ましくは、上に記載の表５または６からの緑色または黄色エミッターである。
【０２６３】
したがって、非常に特に好ましい燐光エミッターは、三重項エネルギーＴ１が、好ましくは、約２．５ｅＶ〜約２．３ｅＶである、好ましくは表５または６からの緑色エミッターである。
【０２６４】
好ましくは、上に記載の表５または６からの緑色エミッターは、非常に特に好ましくは、本発明による組成物、または本発明による発光層のために選択される。
【０２６５】
好ましい蛍光エミッターは、アリールアミンのクラスから選択される。本発明の意味におけるアリールアミンまたは芳香族アミンは、窒素と直接結合している、置換もしくは無置換の３つの芳香族またはヘテロ芳香族環を含有する化合物を意味すると解釈される。少なくとも１つのこれらの芳香族またはヘテロ芳香族環系は、好ましくは、縮合環系であり、特に好ましくは、少なくとも１４個の芳香環原子を有する縮合環系である。これらの好ましい例は、芳香族アントラセンアミン、芳香族アントラセンジアミン、芳香族ピレンアミン、芳香族ピレンジアミン、芳香族クリセンアミンまたは芳香族クリセンジアミンである。芳香族アントラセンアミンは、１つのジアリールアミノ基が、アントラセン基に、好ましくは９位で直接結合している化合物を意味すると解釈される。芳香族アントラセンアミンは、２つのジアリールアミノ基が、アントラセン基に、好ましくは９，１０位で直接結合している化合物を意味すると解釈される。芳香族ピレンアミン、ピレンジアミン、クリセンアミンおよびクリセンジアミンは、これらと類似して定義され、ここで、ジアリールアミノ基は、好ましくは、１位または１，６位でピレンと結合する。さらに好ましい蛍光エミッターは、たとえばＷＯ２００６／１０８４９７もしくはＷＯ２００６／１２２６３０に従うインデノフルオレンアミンまたはインデノフルオレンジアミン、たとえばＷＯ２００８／００６４４９に従うベンゾインデノフルオレンアミンまたはベンゾインデンフルオレンジアミン、およびたとえばＷＯ２００７／１４０８４７に従うジベンゾインデノフルオレンアミンまたはジベンゾインデノフルオレンジアミン、ならびにＷＯ２０１０／０１２３２８に開示されている縮合アリール基を含有するインデノフルオレン誘導体である。
【０２６６】
本発明のさらに好ましい態様において、本発明による組成物は、混合マトリックス系の成分として使用される。混合マトリックス系は、好ましくは、３つまたは４つの異なるマトリックス材料、特に好ましくは、３つの異なるマトリックス材料（すなわち、本発明による組成物に加えて、さらなるマトリックス成分）を含む。混合マトリックス系のマトリックス成分として、本発明による組成物との組み合わせにおいて使用することができる特に適切なマトリックス材料は、ワイドバンドギャップ材料、電子輸送材料（ＥＴＭ）および正孔輸送材料（ＨＴＭ）から選択される。
【０２６７】
混合マトリックス系は、好ましくは、燐光有機エレクトロルミネッセンスデバイスにおいて利用される。混合マトリックス系に対するより正確な詳細は、とりわけ、ＷＯ２０１０／１０８５７９の出願において与えられる。燐光または蛍光有機エレクトロルミネッセンスデバイスにおける混合マトリックス系のマトリックス成分として、本発明による組成物との組み合わせにおいて利用することができる特に適切なマトリックス材料は、利用されるエミッターの種類に応じて、燐光エミッターのための下記に示される好ましいマトリックス材料、または蛍光エミッターのための好ましいマトリックス材料から選択される。混合マトリックス系は、好ましくは、表５または６からのエミッターのために最適化される。
【０２６８】
特に好ましくは、Ｍ１〜Ｍ２２４から選択される材料の混合物を含む、上に記載の本発明による組成物以外の、好ましくは蛍光エミッターのために適切なさらなるホスト材料は、各種の物質のクラスである。好ましいさらなるホスト材料は、オリゴアリーレン（たとえばＥＰ６７６４６１に従う２，２’，７，７’−テトラフェニルスピロビフルオレン、またはジナフチルアントラセン）、特に、縮合芳香族基を含有するオリゴアリーレン、オリゴアリーレンビニレン（たとえばＥＰ６７６４６１に従うＤＰＶＢｉまたはスピロ−ＤＰＶＢｉ）、ポリポダル金属錯体（たとえばＷＯ２００４／０８１０１７に従う）、正孔伝導性化合物（たとえばＷＯ２００４／０５８９１１に従う）、電子伝導性化合物、特に、ケトン、ホスフィンオキシド、スルホキシドなど（たとえばＷＯ２００５／０８４０８１およびＷＯ２００５／０８４０８２に従う）、アトロプ異性体（たとえばＷＯ２００６／０４８２６８に従う）、ボロン酸誘導体（たとえばＷＯ２００６／１１７０５２に従う）またはベンズントラセン（たとえばＷＯ２００８／１４５２３９に従う）のクラスから選択される。特に好ましいマトリックス材料は、ナフタレン、アントラセン、ベンズアントラセンおよび／もしくはピレンを含有するオリゴアリーレン、またはこれらの化合物のアトロプ異性体、オリゴアリーレンビニレン、ケトン、ホスフィンオキシドおよびスルホキシドのクラスから選択される。非常に特に好ましいマトリックス材料は、アントラセン、ベンズアントラセン、ベンゾフェナントレンおよび／もしくはピレンを含有するオリゴアリーレン、またはこれらの化合物のアトロプ異性体のクラスから選択される。本発明の意味におけるオリゴアリーレンは、少なくとも３つのアリールまたはアリーレン基が互いに結合している化合物を意味すると解釈されることを意図する。
【０２６９】
特に好ましくは、Ｍ１〜Ｍ２２４から選択される材料の混合物を含む、上に記載の本発明による組成物以外の、好ましくは燐光エミッターのために適切なさらなるマトリックス材料は、各種の物質のクラスである。好ましいさらなるマトリックス材料は、芳香族アミン、特に、たとえばＵＳ２００５／００６９７２９に従うトリアリールアミン、カルバゾール誘導体（たとえばＣＢＰ、Ｎ，Ｎ−ビスカルバゾリルビフェニル）またはＷＯ２００５／０３９２４６、ＵＳ２００５／００６９７２９、ＪＰ２００４／２８８３８１、ＥＰ１２０５５２７もしくはＷＯ２００８／０８６８５１に従う化合物、たとえばＷＯ２０１１／０８８８７７およびＷＯ２０１１／１２８０１７に従う架橋カルバゾール誘導体、たとえばＷＯ２０１０／１３６１０９およびＷＯ２０１１／０００４５５に従うインデノカルバゾール誘導体、たとえばＥＰ１６１７７１０、ＥＰ１６１７７１１、ＥＰ１７３１５８４、ＪＰ２００５／３４７１６０に従うアザカルバゾール誘導体、たとえばＷＯ２００７／０６３７５４またはＷＯ２００８／０５６７４６に従うインドロカルバゾール誘導体、たとえばＷＯ２００４／０９３２０７またはＷＯ２０１０／００６６８０に従うケトン、たとえばＷＯ２００５／００３２５３に従うホスフィンオキシド、スルホキシドおよびスルホン、たとえばＷＯ２００７／１３７７２５に従うオリゴフェニレンの二極マトリックス材料、たとえばＷＯ２００５／１１１１７２に従うシラン、たとえばＷＯ２００６／１１７０５２に従うアザボロールまたはボロン酸エステル、たとえばＷＯ２０１０／０１５３０６、ＷＯ２００７／０６３７５４またはＷＯ２００８／０５６７４６に従うトリアジン誘導体、たとえばＥＰ６５２２７３またはＷＯ２００９／０６２５７８に従う亜鉛錯体、アルミニウム錯体、たとえばＢＡｌｑ、たとえばＷＯ２０１０／０５４７２９に従うジアザシロールおよびテトラアザシロール誘導体、たとえばＷＯ２０１０／０５４７３０に従うジアザホスホール誘導体、ならびにアルミニウム錯体、たとえばＢＡｌＱのクラスから選択される。
【０２７０】
本発明の代替の態様によれば、本組成物は、さらなる構成成分、すなわち、電子輸送ホストおよび正孔輸送ホストの構成成分以外の機能材料を含まない。
【０２７１】
したがって、本発明は、さらに、式（１）、（１ａ）〜（１ｉ）の化合物、またはＬ１〜Ｌ３４から選択される化合物、および式（２）または（２ａ）〜（２ｃ）の化合物またはＢ１〜Ｂ１４から選択される化合物からなる組成物に関する。
【０２７２】
上に記載または上に好ましく記載の本発明による組成物は、有機電子デバイスにおける使用のために適切である。ここで、有機電子デバイスは、少なくとも１つの有機化合物を含む少なくとも１つの層を含有するデバイスを意味すると解釈される。しかしながら、デバイスは、無機材料も、または無機材料から全体的に構成される層も含有していてもよい。
【０２７３】
したがって、本発明は、さらに、有機電子デバイスにおける、上に記載または上に好ましく記載の組成物の使用、特に、Ｍ１〜Ｍ２２４から選択される混合物の使用に関する。
【０２７４】
本組成物の成分または構成成分は、気相堆積によってまたは溶液から処理され得る。本組成物が溶液から適用される場合、少なくとも１つのさらなる溶媒を含む本発明による組成物の調合物が必要である。これらの調合物は、たとえば溶液、分散液またはエマルジョンであり得る。この目的のために２以上の溶媒の混合物を使用することが、好ましいことがあり得る。
【０２７５】
したがって、本発明は、さらに、本発明による組成物および少なくとも１つの溶媒を含む調合物に関する。
【０２７６】
適切かつ好ましい溶媒は、たとえばトルエン、アニソール、ｏ−、ｍ−またはｐ−キシレン、安息香酸メチル、メシチレン、テトラリン、ベラトロール、ＴＨＦ、メチル−ＴＨＦ、ＴＨＰ、クロロベンゼン、ジオキサン、フェノキシトルエン、特に、３−フェノキシトルエン、（−）−フェンコン、１，２，３，５−テトラメチルベンゼン、１，２，４，５−テトラメチルベンゼン、１−メチルナフタレン、２−メチルベンゾチアゾール、２−フェノキシエタノール、２−ピロリジノン、３−メチルアニソール、４−メチルアニソール、３，４−ジメチルアニソール、３，５−ジメチルアニソール、アセトフェノン、α−テルピネオール、ベンゾチアゾール、安息香酸ブチル、クメン、シクロヘキサノール、シクロヘキサノン、シクロヘキシルベンゼン、デカリン、ドデシルベンゼン、安息香酸エチル、インダン、安息香酸メチル、ＮＭＰ、ｐ−シメン、フェネトール、１，４−ジイソプロピルベンゼン、ジベンジルエーテル、ジエチレングリコールブチルメチルエーテル、トリエチレングリコールブチルメチルエーテル、ジエチレングリコールジブチルエーテル、トリエチレングリコールジメチルエーテル、ジエチレングリコールモノブチルエーテル、トリプロピレングリコールジメチルエーテル、テトラエチレングリコールジメチルエーテル、２−イソプロピルナフタレン、ペンチルベンゼン、ヘキシルベンゼン、ヘプチルベンゼン、オクチルベンゼン、１，１−ビス（３，４−ジメチルフェニル）エタン、ヘキサメチルインダンまたはこれらの溶媒の混合物である。
【０２７７】
ここで、調合物はまた、電子デバイスにおいて同様に利用される少なくとも１つのさらなる有機または無機化合物、特に、発光化合物、特に、燐光エミッターおよび／またはさらなるマトリックス材料も含んでいてもよい。適切な発光化合物およびさらなるマトリックス材料は、既に上述している。
【０２７８】
本発明は、有機電子デバイス、好ましくは、電子輸送および／または発光層における、本発明による組成物の使用にも関する。
【０２７９】
有機電子デバイスは、好ましくは、有機集積回路（ＯＩＣ）、有機電界効果トランジスタ（ＯＦＥＴ）、有機薄膜トランジスタ（ＯＴＦＴ）、有機エレクトロルミネッセンスデバイス、有機ソーラーセル（ＯＳＣ）、有機光学検出器および有機光受容器から選択され、有機エレクトロルミネッセンスデバイスが特に好ましい。
【０２８０】
本発明による組成物の使用のための非常に特に好ましい有機エレクトロルミネッセンスデバイスは、有機発光トランジスタ（ＯＬＥＴ）、有機電場消光デバイス（ＯＦＱＤ）、有機発光電気化学セル（ＯＬＥＣ、ＬＥＣ、ＬＥＥＣ）、有機レーザーダイオード（Ｏ−ｌａｓｅｒ）および有機発光ダイオード（ＯＬＥＤ）、特に好ましくは、ＯＬＥＣおよびＯＬＥＤ、最も好ましくは、ＯＬＥＤである。
【０２８１】
上に記載または好ましく記載の本発明による組成物は、好ましくは、電子デバイスにおいて、電子輸送機能を有する層中で使用される。層は、好ましくは、電子注入層（ＥＩＬ）、電子輸送層（ＥＴＬ）、正孔阻止層（ＨＢＬ）および／または発光層（ＥＭＬ）、特に好ましくは、ＥＴＬ、ＥＩＬおよび／またはＥＭＬである。本発明による組成物は、特に好ましくは、特にマトリックス材料として、ＥＭＬ中で利用される。
【０２８２】
したがって、本発明は、さらに、特に、上述の電子デバイスの１つから選択され、好ましくは、上に記載または上に好ましく記載の本発明によるサマリーを、発光層（ＥＭＬ）中、電子輸送層（ＥＴＬ）中、電子注入層（ＥＩＬ）中、および／もしくは正孔阻止層（ＨＢＬ）中、非常に好ましくは、ＥＭＬ、ＥＩＬおよび／もしくはＥＴＬ中、非常に特に好ましくは、ＥＭＬ中に含有する、有機電子デバイスにも関する。
【０２８３】
発光層の場合において、これは、特に好ましくは、上に記載または上に好ましく記載の組成に加えて、これが、特に、上に記載の、表５もしくは６からのエミッター、または好ましいエミッターと一緒に、燐光エミッターを含むことを特徴とする燐光層である。
【０２８４】
特に好ましい本発明の態様において、したがって、電子デバイスは、発光層（ＥＭＬ）中の燐光エミッターと一緒に、上に記載または上に好ましく記載の本発明による組成物を含有する、有機エレクトロルミネッセンスデバイス、非常に特に好ましくは、有機発光ダイオード（ＯＬＥＤ）である。
【０２８５】
好ましい態様による本発明の組成物および発光化合物は、好ましくは、エミッターおよびマトリックス材料を含む全組成物に基づいて、９９．９〜１体積％の間、さらに好ましくは、９９〜１０体積％の間、特に好ましくは、９８〜６０体積％の間、非常に特に好ましくは、９７〜８０体積％の間の、好ましい態様による少なくとも１つの式（１）の化合物および少なくとも１つの式（２）の化合物を含むマトリックス材料を含む。
【０２８６】
それに応じて、本組成物は、好ましくは、エミッターおよびマトリックス材料を含む全混合物に基づいて、０．１〜９９体積％の間、さらに好ましくは、１〜９０体積％の間、特に好ましくは、２〜４０体積％の間、非常に特に好ましくは、３〜２０体積％の間のエミッターを含む。本化合物が、溶液から処理される場合、上述の体積％の量に代えて、対応する重量％の量が、好ましく使用される。
【０２８７】
カソード、アノード、および本発明による組成物を含む層とは別に、電子デバイスはまた、さらなる層も含んでいてもよい。これらは、たとえば各場合において、１つ以上の正孔注入層、正孔輸送層、正孔阻止層、発光層、電子輸送層、電子注入層、電子阻止層、励起子阻止層、中間層、電荷発生層（ＩＤＭＣ  ２００３，Ｔａｉｗａｎ；Ｓｅｓｓｉｏｎ  ２１  ＯＬＥＤ（５），Ｔ．Ｍａｔｓｕｍｏｔｏ，Ｔ．Ｎａｋａｄａ，Ｊ．Ｅｎｄｏ，Ｋ．Ｍｏｒｉ，Ｎ．Ｋａｗａｍｕｒａ，Ａ．Ｙｏｋｏｉ，Ｊ．Ｋｉｄｏ，Ｍｕｌｔｉｐｈｏｔｏｎ  Ｏｒｇａｎｉｃ  ＥＬ  Ｄｅｖｉｃｅ  Ｈａｖｉｎｇ  Ｃｈａｒｇｅ  Ｇｅｎｅｒａｔｉｏｎ  Ｌａｙｅｒ）および／または有機もしくは無機ｐ／ｎ接合から選択される。しかしながら、これらの層のそれぞれが、必ずしも存在しなければならないとは限らないことが指摘されるべきである。
【０２８８】
有機エレクトロルミネッセンスデバイスにおける層の順序は、好ましくは、以下である。
アノード／正孔注入層／正孔輸送層／発光層／電子輸送層／電子注入層／カソード
この層の順序が、好ましい順序である。
【０２８９】
再び、ここで、前記の層のすべてが存在しなければならないとは限らないこと、および／またはさらなる層が追加で存在していてもよいことが指摘されるべきである。
【０２９０】
本発明による組成物を含有する有機エレクトロルミネッセンスデバイスは、複数の発光層を含んでいてもよい。この場合におけるこれらの発光層は、特に好ましくは、全体として白色の発光を生じる、全部で３８０ｎｍ〜７５０ｎｍの間に複数の発光の最大値を有し、すなわち、蛍光または燐光を発することが可能で、青色または黄色またはオレンジ色または赤色の光を発光する各種の発光化合物が、発光層中で使用される。特に、３層系、すなわち、その３層が、青色、緑色およびオレンジ色もしくは赤色の発光を示す、３つの発光層を有する系が好ましい（基本構造については、たとえばＷＯ２００５／０１１０１３を参照のこと）。白色光の発生のために、着色して発光する複数のエミッター化合物の代わりに、広い波長の範囲で発光する個々に使用される１つのエミッター化合物も適切であってもよいことに留意すべきである。
【０２９１】
本発明による有機エレクトロルミネッセンスデバイスの、正孔注入もしくは正孔輸送層中、または電子阻止層中、または電子輸送層中で使用することができる、適切な電荷輸送材料は、たとえばＹ．Ｓｈｉｒｏｔａ  ｅｔ  ａｌ．Ｃｈｅｍ．Ｒｅｖ．２００７，１０７（４），９５３−１０１０に開示の化合物、またはこれらの層において従来技術に従って利用される他の材料である。
【０２９２】
電子輸送層のために使用することができる材料は、電子輸送層中で電子輸送材料として従来技術に従って使用されるすべての材料である。特に適切なものは、アルミニウム錯体、たとえばＡｌｑ３、ジルコニウム錯体、たとえばＺｒｑ４、ベンズイミダゾール誘導体、トリアジン誘導体、ピリミジン誘導体、ピリジン誘導体、ピラジン誘導体、キノキサリン誘導体、キノリン誘導体、オキサゾール誘導体、芳香族ケトン、ラクタム、ボラン、ジアザホスホール誘導体およびホスフィンオキシド誘導体である。さらに、適切な材料は、ＪＰ２０００／０５３９５７、ＷＯ２００３／０６０９５６、ＷＯ２００４／０２８２１７、ＷＯ２００４／０８０９７５およびＷＯ２０１０／０７２３００に開示の上述の化合物の誘導体である。
【０２９３】
好ましい正孔輸送材料は、特に、正孔輸送、正孔注入または正孔注入層中で使用することができる材料、たとえばインデノフルオレンアミン誘導体（たとえばＷＯ０６／１２２６３０またはＷＯ０６／１００８９６に従う）、ＥＰ１６６１８８８に開示のアミン誘導体、ヘキサアザトリフェニレン誘導体（たとえばＷＯ０１／０４９８０６に従う）、縮合芳香環を含有するアミン誘導体（たとえばＵＳ５，０６１，５６９に従う）、ＷＯ９５／０９１４７に開示のアミン誘導体、モノベンゾインデノフルオレンアミン（たとえばＷＯ０８／００６４４９に従う）、ジベンゾインデノフルオレンアミン（たとえばＷＯ０７／１４０８４７に従う）、スピロビフルオレンアミン（たとえばＷＯ２０１２／０３４６２７に従うか、またはまだ未公開のＥＰ１２０００９２９．５として）、フルオレンアミン（たとえばＷＯ２０１４／０１５９３７、ＷＯ２０１４／０１５９３８およびＷＯ２０１４／０１５９３５に従う）、スピロジベンゾピランアミン（たとえばＷＯ２０１３／０８３２１６に従う）ならびにジヒドロアクリジン誘導体（たとえばＷＯ２０１２／１５０００１に従う）である。
【０２９４】
電子デバイスのカソードは、好ましくは、低い仕事関数を有する金属、金属合金、または各種の金属、たとえばアルカリ土類金属、アルカリ金属、典型金属もしくはランタノイド（たとえばＣａ、Ｂａ、Ｍｇ、Ａｌ、Ｉｎ、Ｍｇ、Ｙｂ、Ｓｍなど）を含む多層構造を含む。また、適切なものは、アルカリ金属もしくはアルカリ土類金属および銀を含む合金、たとえばマグネシウムおよび銀を含む合金である。多層構造の場合において、前記金属に加えて、比較的高い仕事関数を有するさらなる金属、たとえばＡｇまたはＡｌを使用することもでき、この場合において、金属の組み合わせ、たとえばＣａ／Ａｇ、Ｍｇ／ＡｇまたはＢａ／Ａｇが一般に使用される。金属カソードおよび有機半導体の間に、高い比誘電率を有する材料の薄い中間層を導入することも、好ましいことがあり得る。この目的のために適切なものは、たとえばアルカリ金属フッ化物またはアルカリ土類金属フッ化物だけでなく、対応する酸化物または炭酸塩（たとえばＬｉＦ、Ｌｉ２Ｏ、ＢａＦ２、ＭｇＯ、ＮａＦ、ＣｓＦ、Ｃｓ２ＣＯ３など）である。さらに、リチウムキノリネート（ＬｉＱ）をこの目的のために使用することができる。この層の層厚さは、好ましくは、０．５〜５ｎｍの間である。
【０２９５】
アノードは、好ましくは、高い仕事関数を有する材料を含む。アノードは、好ましくは、真空に対し４．５ｅＶよりも大きい仕事関数を有する。この目的のために適切なものは、一方で、高い酸化還元電位を有する金属、たとえばＡｇ、ＰｔまたはＡｕである。一方、金属／金属酸化物電極（たとえばＡｌ／Ｎｉ／ＮｉＯｘ、Ａｌ／ＰｔＯｘ）も、好ましいことがあり得る。いくつかの適用のために、少なくとも１つの電極は、有機材料の放射（有機ソーラーセル）または光のカップリングアウト（ＯＬＥＤ、Ｏ−ｌａｓｅｒ）のいずれかを促進するために、透明または部分的に透明でなければならない。ここで、好ましいアノード材料は、導電性の混合金属酸化物である。インジウムスズ酸化物（ＩＴＯ）またはインジウム亜鉛酸化物（ＩＺＯ）が、特に好ましい。さらに、導電性のドープされた有機材料、特に、導電性のドープされたポリマーが、好ましい。さらに、アノードはまた、複数の層、たとえばＩＴＯの内部層、および金属酸化物、好ましくは、酸化タングステン、酸化モリブデンまたは酸化バナジウムの外側層からで構成される。
【０２９６】
製造の間、有機電子デバイスは、本発明によるデバイスの寿命が、水および／または空気の存在中で、短くなるので、適切に（適用に応じて）構造化され、接合され、最終的に密封される。
【０２９７】
さらに好ましい態様において、本発明による組成物を含有する有機電子デバイスは、本発明による組成物を含む１以上の有機層が、昇華プロセスによって適用されることによって特徴づけられ、このプロセスにおいて、材料は、１０−５ｍｂａｒ未満、好ましくは、１０−６ｍｂａｒ未満の初期圧力で、真空昇華ユニット中で堆積によって適用される。しかしながら、ここで、初期圧力について、さらに低く、たとえば１０−７ｍｂａｒ未満にすることも可能である。
【０２９８】
同様に、１以上の層がＯＶＰＤ（有機気相堆積）プロセスによって、またはキャリアガスの昇華の助けによって適用されることを特徴とする有機エレクトロルミネッセンスデバイスが好ましく、このプロセスにおいて、材料は、１０−５ｍｂａｒ〜１ｂａｒの間の圧力で適用される。このプロセスの特別な場合は、ＯＶＪＰ（有機蒸気ジェット印刷）プロセスであり、このプロセスにおいて、材料は、ノズルを通して直接適用され、このようにして、構造化される（たとえばＭ．Ｓ．Ａｒｎｏｌｄ  ｅｔ  ａｌ．，Ａｐｐｌ．Ｐｈｙｓ．Ｌｅｔｔ．２００８，９２，０５３３０１）。
【０２９９】
さらに、１以上の層が、たとえばスピンコーティングによって、または任意の所望の印刷プロセス、たとえばスクリーン印刷、フレキソ印刷、ノズル印刷もしくはオフセット印刷によって、特に好ましくは、ＬＩＴＩ（光誘起熱画像化、熱転写印刷）またはインクジェット印刷によって、溶液から製造されることを特徴とする有機エレクトロルミネッセンスデバイスが好ましい。本発明による組成物の成分の可溶性の化合物が、この目的のために必要である。高い溶解度は、対応する化合物の適切な置換によって達成することができる。溶液からの処理は、本発明による組成物を含む層が、非常に単純かつ安価に適用することができるという利点を有する。この技術は、特に、有機電子デバイスの大量製造のために適切である。
【０３００】
たとえば１以上の層が、溶液から適用され、１以上のさらなる層が、堆積によって適用されるハイブリッドのプロセスも可能である。
【０３０１】
これらのプロセスは、一般に、当業者に公知であり、有機エレクトロルミネッセンスデバイスに適用することができる。
【０３０２】
したがって、本発明は、さらに、本発明による組成物を含む少なくとも１つの有機層が、気相堆積、特に、昇華プロセスによって、および／もしくはＯＶＰＤ（有機気相堆積）プロセスによって、および／もしくはキャリアガスの昇華の助けによって、または溶液から、特に、スピンコーティングによって、もしくは印刷プロセスによって、適用されることを特徴とする、上に記載または上に好ましく記載の本発明による組成物を含有する有機電子デバイスの製造のための方法に関する。
【０３０３】
気相堆積による有機電子デバイスの製造の場合において、基本的に、本発明による組成物を含むことを意図し、複数の異なる構成成分を含んでいてもよい有機層を、任意の所望の基材上に適用または堆積することができる方法ついて、２つの可能性がある。一方、使用される材料は、それぞれ、１つの材料源中に存在していてもよく、最終的に、各種の材料源から蒸発させてもよい（「共蒸発」）。他方で、各種の材料は、予混合されてもよく、混合物は、単一の材料源中に存在していてもよく、ここから、最終的に蒸発される（「予混合蒸発」）。これは、必要な複数の材料源を正確に制御せず、単純で迅速な方法で達成される、均一な成分の分布を有する層の堆積を可能にする。
【０３０４】
したがって、本発明は、さらに、上に記載または好ましく記載の少なくとも１つの式（１）の化合物、および上に記載または好ましく記載の少なくとも１つの式（２）の化合物を、任意にさらなる材料とともに、上に記載または上に好ましく記載の少なくとも２つの材料源から、連続して、または同時に、気相から堆積され、有機層を形成することを特徴とする方法に関する。
【０３０５】
本発明の好ましい態様において、少なくとも１つの有機層は、気相堆積によって適用され、ここで、本組成物の構成成分は、予混合され、単一の材料源から蒸発される。
【０３０６】
したがって、本発明は、さらに、上に記載または上に好ましく記載の本発明による組成物が、気相堆積のための材料源として利用され、任意にさらなる材料と有機層を形成することを特徴とする方法に関する。
【０３０７】
本発明は、さらに、上に記載の本発明による調合物が有機層に適用するために使用されることを特徴とする、上に記載または上に好ましく記載の本発明による組成物を含有する有機電子デバイスの製造のための方法に関する。
【０３０８】
本発明による組成物または本発明によるデバイスは、従来技術に対する以下の驚くべき利点によって区別される。
【０３０９】
有機電子デバイス、特に、有機エレクトロルミネッセンスデバイス、特に、ＯＬＥＤまたはＯＬＥＣにおける本発明による組成物の使用は、デバイスの寿命の顕著な向上をもたらす。
【０３１０】
下記に示される例１から分かるように、１０％の緑色のエミッターのＥＭＬ中のエミッター濃度での２つの電子輸送ホスト（たとえば、ラクタム誘導体およびトリアジン−カルバゾール誘導体）の使用は、良好な電圧および中程度の効率をもたらす。しかしながら、成分の寿命は短い（Ｖ１およびＶ２）。ＯＬＥＤの寿命が、典型的には、エミッター濃度の低下とともに減少することは、当業者には公知である。
【０３１１】
同じ成分の効率および成分の電圧で、ＥＭＬにおける１２％の緑色のエミッターのエミッター濃度での寿命の優れた改善は、化合物Ｌ２によって表される式（１）の化合物と、化合物Ｂ１４（ＢｉｓＣｂｚ１）（本発明による例Ｅ１を参照のこと）または本発明による例Ｅ３における化合物Ｂ３（ＢｉｓＣｂｚ２）によって表される式（２）の化合物との特定の組み合わせによって得られる。ＥＭＬ中でたった７％というより低いエミッター濃度であっても、寿命は、従来技術と比較して、依然として顕著に改善される（例Ｅ２およびＥ４）。
【０３１２】
同等の成分の電圧および同等のまたは改善された成分の効率を有する４倍超の寿命のこの改善は、好ましくは、発光層中の２〜１５重量％のエミッター濃度を有する、上に記載の式（１）の化合物と、ｎが１を示し、Ｚが上記に示される意味または好ましく示される意味を有する、上に記載の式（２）の化合物との本発明による組み合わせによって、達成することができる。
【０３１３】
この利点は、１２％のエミッター濃度の例Ｅ１において、化合物Ｌ２とビスカルバゾールＢ１４（ＢｉｓＣｂｚ１と略す）との使用によって、式（１）の化合物の代表として、実証される。
【０３１４】
ＯＬＥＤの寿命が典型的に低下するＥＭＬ中でたった７％というより低いエミッター濃度であっても、本発明による組み合わせで達成された寿命は、従来技術と比較して、依然として顕著に改善される。これは、７％のエミッター濃度の例Ｅ２において、化合物Ｌ２とビスカルバゾールＢ１４（ＢｉｓＣｂｚ１と略す）との使用によって、使用によって、式（１）の化合物の代表として、実証される。
【０３１５】
比較例Ｖ１およびＶ２との相違は、式（２）のビスカルバゾール中の置換基Ａｒ１もしくはＡｒ２または置換基Ｒ１の電子構造にあり、これは、６個の芳香環原子および３個の窒素原子を有する非常に電子が豊富なヘテロ芳香族環系を有する。当業者は、本発明に従って選択される式（２）のビスカルバゾールのより低い電子密度が、改善された気相堆積挙動を引き起こし、その結果として、４倍超までの、電子デバイス、特に、ＯＬＥＤの寿命の改善をもたらすことは予想できなかった。
【０３１６】
ＷＯ２０１３／０６４２０６からのラクタムおよびビスカルバゾール
【０３１７】
【化２４】
2020526026.tif 000116
【０３１８】
を含む組成物とは対照的に、本組成物は、より高い熱的安定性を有し、結晶化に対して感受性が低い。
【０３１９】
本発明による組成物は、発光層中での使用のために極めて適切であり、上に記載の、従来技術からの化合物と比較して、特に、寿命について、改善された性能データを示す。
【０３２０】
本発明による組成物は、容易に処理することができ、したがって、商業的使用における大量製造のために極めて適切である。本発明による組成物は、予混合し、単一の材料源から気相堆積することができ、その結果、使用される成分の均一な分布を有する有機層を単純かつ迅速な方法で製造することができる。
【０３２１】
これらの上述の利点は、電子デバイスの他の電子特性を損なわずに生じる。
【０３２２】
本発明に記載された態様の変形が本発明の範囲内にあることを指摘すべきである。本発明において開示された各特徴は、これが明示的に除外されない限り、同じ、同等もしくは同様の目的を果たす、代替の特徴によって置きかえることができる。したがって、本明細書に開示された各特徴は、特に明記しない限り、一般的に一連の、または同等もしくは類似の特徴の一例と見なされるべきである。
【０３２３】
本発明のすべての特徴は、特定の特徴および／または工程が相互に排他的ではない限り、任意の方法で互いに組み合わせることができる。これは、特に、本発明の好ましい特徴に適用される。同様に、非本質的な組み合わせの特徴は、別々に（そして、組み合わせではなく）、使用することができる。
【０３２４】
本発明で開示された技術的作用に関する教示を、概念化し、他の例と組み合わせることができる。
【０３２５】
本発明を、以下の例によって、より詳細に説明するが、それによって、本発明を限定することを望むものではない。
【０３２６】
一般的方法：
軌道エネルギーおよび電子状態の決定
材料の、ＨＯＭＯおよびＬＵＭＯエネルギー、ならびに三重項準位および一重項準位は、量子化学計算によって決定される。この目的で、「Ｇａｕｓｓｉａｎ０９、Ｒｅｖｉｓｉｏｎ  Ｄ．０１」ソフトウェアパッケージ（Ｇａｕｓｓｉａｎ  Ｉｎｃ．）が本出願において使用される。金属を除く有機物質の計算のために（「ｏｒｇ．」方法によって示される）、最初に、構造最適化は、電荷０および多重度１で、半経験的な方法であるＡＭ１（Ｇａｕｓｓｉａｎ  ｉｎｐｕｔ  ｌｉｎｅ「＃  ＡＭ１  ｏｐｔ」）を使用して行われる。これに続いて、最適化された構造に基づいて、電子基底状態および三重項準位のためのエネルギー計算（単一ポイント）が行われる。ここで、６−３１Ｇ（ｄ）基底集合（Ｇａｕｓｓｉａｎ  ｉｎｐｕｔ  ｌｉｎｅ「＃  Ｂ３ＰＷ９１／６−３１Ｇ（ｄ）  ｔｄ＝（５０−５０，ｎｓｔａｔｅｓ＝４）」）を用いるＴＤＤＦＴ（時間依存密度汎関数理論）方法であるＢ３ＰＷ９１を使用する（電荷０、多重度１）。有機金属化合物（「ｏｒｇ．−ｍ」方法によって示される）のために、構造は、Ｈａｒｔｒｅｅ−Ｆｏｃｋ方法およびＬａｎＬ２ＭＢ基底集合（Ｇａｕｓｓｉａｎ  ｉｎｐｕｔ  ｌｉｎｅ「＃  ＨＦ／ＬａｎＬ２ＭＢ  ｏｐｔ」）を使用して最適化される（電荷０、多重度１）。エネルギー計算は、「ＬａｎＬ２ＤＺ」基底集合が金属原子のために使用され、「６−３１Ｇ（ｄ）」基底集合が配位子のために使用されるという相違により、上に記載のようにして、有機物質と同様に行われる（Ｇａｕｓｓｉａｎ  ｉｎｐｕｔ  ｌｉｎｅ「＃Ｂ３ＰＷ９１／ｇｅｎ  ｐｓｅｕｄｏ＝ｌａｎｌ２  ｔｄ＝（５０−５０，ｎｓｔａｔｅｓ＝４）」）。エネルギー計算は、ハートリー単位で、２個の電子によって占有される最後の軌道としてＨＯＭＯ（Ａｌｐｈａ  ｏｃｃ．固有値）および最初の未占有軌道としてＬＵＭＯ（Ａｌｐｈａ  ｖｉｒｔ．固有値）を与え、ここで、ＨＥｈおよびＬＥｈは、ハートリー単位のＨＯＭＯエネルギー、およびハートリー単位のＬＵＭＯエネルギーをそれぞれ表す。サイクリックボルタンメトリー測定を参照して補正された電子ボルトのＨＯＭＯおよびＬＵＭＯ値は、以下のようにして、これらから決定される。
ＨＯＭＯ（ｅＶ）＝（ＨＥｈ×２７．２１２）×０．８３０８−１．１１８
ＬＵＭＯ（ｅＶ）＝（ＬＥｈ×２７．２１２）×１．０６５８−０．５０４９
材料の三重項状態Ｔ１は、量子化学エネルギー計算から生じる最低エネルギーを有する三重項状態の相対励起エネルギー（ｅＶ）として定義される。
【０３２７】
一重項状態Ｓ１は、量子化学エネルギー計算から生じる第２の最低エネルギーを有する一重項状態の相対励起エネルギー（ｅＶ）として定義される。
【０３２８】
一重項状態の最低エネルギーはＳ０と呼ばれる。
【０３２９】
ここで記載の方法は、使用されるソフトウェアパッケージとは無関係であり、常に同じ結果を与える。この目的のために頻繁に使用されるプログラムの例は、「Ｇａｕｓｓｉａｎ０９」（Ｇａｕｓｓｉａｎ  Ｉｎｃ．）およびＱ−Ｃｈｅｍ４．１（Ｑ−Ｃｈｅｍ，Ｉｎｃ．）である。本出願において、「Ｇａｕｓｓｉａｎ０９、Ｒｅｖｉｓｉｏｎ  Ｄ．０１」ソフトウェアパッケージがエネルギーの計算のために使用される。
【０３３０】
例１：ＯＬＥＤの製造
ＯＬＥＤにおける本発明による材料の組み合わせの使用を下記の例Ｅ１、Ｅ２、Ｅ３およびＥ４に提示する（表７を参照のこと）。
【０３３１】
例Ｅ１〜Ｅ４のための前処理：厚さ５０ｎｍの構造化ＩＴＯ（インジウムスズ酸化物）で被覆されたガラス板を、被覆の前に、最初に酸素プラズマ、続いてアルゴンプラズマで処理する。これらのプラズマ処理ガラス板は、ＯＬＥＤが適用される基板を形成する。
【０３３２】
ＯＬＥＤは、基本的に、以下の層構造を有する：基板／正孔注入層（ＨＩＬ）／正孔輸送層（ＨＴＬ）／電子阻止層（ＥＢＬ）／発光層（ＥＭＬ）／任意の正孔阻止層（ＨＢＬ）／電子輸送層（ＥＴＬ）／任意の電子注入層（ＥＩＬ）／および最後にカソード。カソードは、厚さ１００ｎｍのアルミニウム層によって形成される。ＯＬＥＤの正確な構造を表７に示す。ＯＬＥＤの製造のために必要な材料を表８に示す。ＯＬＥＤのデータを表９に列挙する。例Ｖ１〜Ｖ７は、ＷＯ２０１４／０９４９６４による比較例であり、例Ｅ１、Ｅ２、Ｅ３およびＥ４は、本発明によるＯＬＥＤのデータを示す。
【０３３３】
すべての材料は、真空チャンバー内での熱気相堆積によって適用される。ここで、発光層は、常に、少なくとも１つのマトリックス材料（ホスト材料）、本発明の意味において、少なくとも２つのマトリックス材料、および共堆積によって特定の体積の割合でマトリックス材料（単数または複数）と混合される発光ドーパント（エミッター）で構成される。ここで、ＣｂｚＴ１：ＢｉｓＣ１：ＴＥＧ１（４５％：４５％：１０％）という表現は、材料ＣｂｚＣ１が層中に４５％の体積割合で存在し、ＢｉｓＣ１が層中に４５％の割合で存在し、ＴＥＧ１が層中に１０％の割合で存在することを意味する。同様に、電子輸送層も２つの材料の混合物で構成されてもよい。
【０３３４】
ＯＬＥＤは、標準的な方法によって特徴づけられる。この目的のために、ランベルト放射特徴を仮定して、電流／電圧／光束密度の特徴線から計算された光束密度の関数として、エレクトロルミネッセンススペクトル、電流効率（ＣＥ、ｃｄ／Ａで測定）および外部量子効率（ＥＱＥ、％で測定）、ならびに寿命が決定される。エレクトロルミネッセンススペクトルは、１０００ｃｄ／ｍ２の光束密度で決定され、これから、ＣＩＥ１９３１のｘおよびｙ色座標が計算される。表９におけるＵ１０００という用語は、１０００ｃｄ／ｍ２の光束密度のために必要な電圧を示す。ＣＥ１０００およびＥＱＥ１０００は、それぞれ、１０００ｃｄ／ｍ２で達成される、電流効率および外部量子効率を示す。
【０３３５】
寿命ＬＴは、一定の電流密度ｊ０での操作において、その後に、光束密度が初期光束密度から特定の割合Ｌ１まで低下する時間と定義される。表９中のＬ１＝８０％という表現は、列ＬＴに示される寿命が、その後に、光束密度がその初期値の８０％まで低下する時間に相当することを意味する。
【０３３６】
ＯＬＥＤにおける本発明による混合物の使用
本発明による材料の組み合わせは、燐光ＯＬＥＤにおける発光層中で利用することができる。化合物Ｌ２と、ＢｉｓＣｂｚ１（化合物Ｂ１４に相当する）との本発明による組み合わせが、発光層中のマトリックス材料として、例Ｅ１およびＥ２において利用される。化合物Ｌ２とＢｉｓＣｂｚ２（化合物Ｂ３に相当する）との本発明による組み合わせが、発光層中のマトリックス材料として、例Ｅ３およびＥ４において利用される。
【０３３７】
【表７】
2020526026.tif 000117
【０３３８】
【表８−１】
2020526026.tif 000118
【０３３９】
【表８−２】
2020526026.tif 000119
【０３４０】
【表８−３】
2020526026.tif 000120
【０３４１】
【表９】
2020526026.tif 000121
【０３４２】
例Ｅ１〜Ｅ４のモデルに従って、さらなるラクタム（表１０の右側欄）とビスカルバゾール（表１０の左側欄）の組み合わせおよび燐光エミッターは、優れた性能データを有するＯＬＥＤをもたらし、本発明による材料の組み合わせの幅広い適用性を実証する。
【０３４３】
【表１０−１】
2020526026.tif 000122
【０３４４】
【表１０−２】
2020526026.tif 000123
【０３４５】
【表１０−３】
2020526026.tif 000124
【０３４６】
【表１０−４】
2020526026.tif 000125
【０３４７】
【表１０−５】
2020526026.tif 000126
【０３４８】
【表１０−６】
2020526026.tif 000127
【０３４９】
例２：化合物Ｌ１およびＬ２の合成
化合物Ｌ１は、文献から公知であり、ＷＯ２０１４／０９４９６４の５８および５９頁の合成例１と同様に調製される。
【０３５０】
化合物Ｌ２は、文献から公知であり、ＷＯ２０１４／０９４９６４の６０〜６２頁の合成例Ｌ８と同様に調製される。
【０３５１】
例３：化合物Ｂ１４の合成
化合物Ｂ１４は、文献から公知であり、ＷＯ２０１０／１３６１０９の１３３および１３４頁の例５０と同様に調製される。
【国際調査報告】
2020526026.tif 000131
2020526026.tif 000132
2020526026.tif 000133
2020526026.tif 000134
2020526026.tif 000135
2020526026.tif 000136